(57)【特許請求の範囲】
【請求項１】
強磁性金属元素の酸化物であって、該酸化物の表面に焼結防止処理を施したものを還元により強磁性金属粉末とし、次いで当該強磁性金属粉末に徐酸化処理を施して飽和磁化量（σｓ）を１２０〜１５０Ａ・ｍ２／ｋｇとした後、水中にて少なくともＡｌ、Ｙ、ランタノイド、ＺｒおよびＷの中から選ばれる少なくとも１種の元素を被着させた後、熱処理を施して、再度、徐酸化処理を施すことにより得られる、平均長軸長が３０〜６５ｎｍであり、結晶子サイズが８０〜１３０Åであり、飽和磁化量（σｓ）が７５〜１３０Ａ・ｍ２／ｋｇであり、かつ平均酸化膜厚が１．５〜２．５ｎｍであることを特徴とする強磁性金属粉末。
【請求項２】
支持体上に強磁性金属粉末と結合剤を主体とする磁性層を設けてなる磁気記録媒体において、該強磁性金属粉末は請求項１記載の強磁性金属粉末であり、該磁性層は磁性層厚みが０．０４〜０．２５μｍであり、かつ６０℃９０％ＲＨに１週間保存後の減磁が１０％以内であることを特徴とする磁気記録媒体。
【発明の詳細な説明】
【０００１】
【発明の属する技術分野】
本発明は磁気テープ、磁気ディスク等の磁気記録媒体に関し、特に強磁性金属粉末と結合剤を主体とする磁性塗料を非磁性支持体上に塗布して磁性層を形成した塗布型の磁気記録媒体に関連し、短波長領域におけるノイズ、出力、Ｃ／Ｎ、オーバーライト特性、及び高温高湿環境を含む保存での減磁が優れ、且、耐久性、スチル、摩擦係数が優れた磁気記録媒体に関する。特に磁気抵抗型（ＭＲ）ヘッドに適した低ノイズ、高出力、走行性能、及び高温高湿環境を含む保存での耐減磁が優れた磁気記録媒体に関する。
【０００２】
【従来の技術】
磁気記録技術は、媒体の繰り返し使用が可能であること、信号の電子化が容易であって周辺機器との組み合わせによるシステムの構築が可能であること、信号の修正も簡単にできることなど、他の記録方式にはない特徴を有することから、ビデオ、オーディオ、コンピューター用途などを始めとして様々な分野で幅広く利用されてきた。
【０００３】
そして、機器の小型化、記録再生信号の質の向上、記録の長時間化、記録容量の増大などの要求に対応するために、記録媒体に関しては、記録密度、信頼性、耐久性をより一層向上させることが常に望まれてきた。
【０００４】
近年、コンピュータデータを記録再生するための磁気記録再生システムにおいて、薄膜磁気ヘッドを組み込んだシステムが実用化されている。薄膜磁気ヘッドは、小型化やマルチトラックヘッドに加工し易いために、特に磁気テープを記録媒体としたシステムでは、薄膜磁気ヘッドのマルチトラック固定ヘッドが多く利用されている。薄膜磁気ヘッドの利用によって、小型化によるトラック密度の向上や記録効率の向上が可能となり、高密度の記録を実現できると共に、マルチトラック化によりデータの転送速度の向上も可能になる。薄膜磁気ヘッドは、磁束の時間変化に応答する誘導型ヘッドと、磁束の大きさに応答する磁気抵抗効果を利用した磁気抵抗型ヘッド（ＭＲヘッド）に大別できる。誘導型ヘッドは平面構造のためにヘッドコイルの巻き数が少なく、起磁力を大きくすることが困難となり、従って再生出力が十分得られないと云う問題がある。このため、再生用には高い再生出力が得られ易いＭＲヘッドが用いられ、一方、記録用には誘導型のヘッドが用いられている。これらの磁気ヘッドは、通常一体型としてシステム中に組み込まれている。このような磁気記録システムでは、より速いデータ転送速度を実現できるリニア記録方式が採用されている。
【０００５】
一方，小型カセットを用いた大容量の磁気情報の高転送速度のテープ記録を実現するため，ヘリカルスキャン方式のテープ記録装置に適用する回転ドラム搭載型ＭＲヘッドの開発が進められている。また、オーディオ、ビデオ用途にあっては、音質及び画質の向上を実現するディジタル記録方式の実用化、ハイビジョンＴＶに対応した録画方式の開発に対応するために、従来のシステムよりも一層、短波長信号の記録再生ができ、かつヘッドと媒体の相対速度が大きくなっても信頼性、耐久性が確保された磁気記録媒体が要求されるようになっている。
【０００６】
塗布型の磁気記録媒体の高密度記録化のために、従来より使用されていた磁性酸化鉄粉末に代わる鉄又は鉄を主体とする合金磁性粉末の使用及び磁性粉末の微細化などの磁性体の改良あるいはその充填性や配向性の改良などによって磁性層の磁気特性を向上させること、強磁性粉末の分散性を向上させること、さらには磁性層の表面性を高めることなどの観点から種々の方法が検討され提案されてきた。
【０００７】
例えば、磁気特性を高めるために強磁性粉末として強磁性金属粉末や六方晶系フェライト粉末を使用する方法が特開昭５８−１２２６２３号公報、特開昭６１−７４１３７号公報、特公昭６２−４９６５６号公報、特公昭６０−５０３２３号公報、ＵＳ４６２９６５３号、ＵＳ４６６６７７０号、ＵＳ４５４３１９８号などに開示されている。
【０００８】
特開平１−１８９６１号には、長軸径が０．０５〜０．２μｍ、軸比が４〜８の金属磁性粉で、比表面積が３０〜５５ｍ2／ｇ、保磁力が１３００エルステッド以上、飽和磁化量が１２０ｅｍｕ／ｇ以上の強磁性粉を開示し、比表面積の小さい微小金属粉を提供するとしている。また、特開昭６０−１１３００号公報および特開昭６０−２１３０７号公報には、強磁性粉末、特に強磁性金属粉末に適した微細なα−オキシ水酸化鉄針状結晶の製造方法を開示し、後者では長軸長０．１２〜０．２５μｍ、軸比６〜８のゲータイトからＨｃ１４５０〜１６００エルステッド、σｓ１４２〜１５５ｅｍｕ／ｇの強磁性金属粉末が製造できることを開示している。特開平９−９１６８４号公報には、平均長径が０．０５μｍ〜０．１２μｍ、針状比８以上の強磁性金属粒子が強磁性金属粒子全体の５．０％以下であるか、または、粒子を構成する結晶子の針状比４以上である強磁性金属粒子が強磁性金属粒子の全体の１７．０％以下である強磁性金属粒子を用いることが提案されているが、針状比が小さい粒子が混在すると高Ｈｃの強磁性粉末が得られにくく、Ｓ／Ｎ、オーバーライトも不十分である。
【０００９】
更に、特開平６−３４０４２６号公報および特開平７−１０９１２２号公報には、ヘマタイト核晶、水酸化鉄、特定イオンを用いた単分散紡錘型ヘマタイト粒子、及び該ヘマタイト粒子を還元して得られる極めて微小な強磁性粉末が開示されている。
【００１０】
また、強磁性粉末の分散性を高めるために、種々の界面活性剤（例えば特開昭５２−１５６６０６号公報、特開昭５３−１５８０３号公報、特開昭５３−１１６１１４号公報などに開示されている）を用いたり、種々の反応性のカップリング剤（例えば、特開昭４９−５９６０８号公報、特開昭５６−５８１３５号公報、特公昭６２−２８４８９号公報などに開示されている）を用いることが提案されている。
【００１１】
また、特開平１−２３９８１９号公報には、磁性酸化鉄の粒子表面に硼素化合物、アルミニウム化合物もしくはアルミニウム化合物と珪素化合物を順次被着させた磁性粉末が開示され、磁気特性および分散性が改善されるとしている。更に、特開平７−２２２２４号公報には、周期率表第１ａ族元素の含有量が０．０５質量％以下であり、必要に応じて金属元素の総量に対して０．１〜３０原子％のアルミニウム、更には金属元素の総量に対して０．１〜１０原子％の希土類元素を含有させ、また周期率表第２ａ族元素の残存量が０．１質量％以下の強磁性金属粉末を開示し、保存安定性および磁気特性の良好な高密度磁気記録媒体が得られるとしている。
【００１２】
更に、磁性層の表面性を改良するために、塗布、乾燥後の磁性層の表面形成処理方法を改良する方法（例えば、特公昭６０−４４７２５号公報に開示されている）が提案されている。
【００１３】
一方、磁気記録媒体の高記録密度を達成するために、使用する信号の短波長化が強力に進められている。しかし、信号を記録する領域の長さが使用されている磁性体の大きさと比較できる大きさになると明瞭な磁化遷移状態を作り出すことができないので、実質的に記録不可能となる。このため使用する最短波長に対し充分小さな粒子サイズの磁性体を開発する必要があり、磁性体の微粒子化が長年にわたり指向されている。
【００１４】
磁気記録用金属粉末では、粒子形状を針状にして形状異方性を付与し、目的とする抗磁力を得ている。高密度記録のためには、強磁性金属粉末を微細化して得られる媒体の表面粗さを小さくする必要があることは当業者によく知られたことである。しかしながら磁気記録用金属粉末を微細化すると、それにともなって針状比が低下して所望の抗磁力が得られなくなる。最近、ビデオ信号をデジタル化して記録するＤＶＣシステムが提案されており、その用途に高性能なメタル蒸着テープ（ＭＥテープ）およびメタル粉末(塗布)テープ（ＭＰテープ）が使用される。ＤＶＣに使用されるＭＰテープの抗磁力は、２０００エルステッド以上であるので、抗磁力が大きく微細かつ粒度分布がすぐれた強磁性金属粉末が必要である。また実用形態の多くは、磁気信号を上書きする記録法なのでオーバーライト特性が良好であることが望まれている。
【００１５】
本出願人は先にＤＶＣシステムに好適な強磁性金属粉末およびそれを用いた磁気記録媒体を提案している（特開平７−３２６０３５号）。この発明は磁性層を、抗磁力２０００〜３０００エルステッド、厚さ０．０５〜０．３μｍ、表面粗さ１〜３ｎｍに制御し、かつ特定の反転磁化成分率を規定した磁気記録媒体を提供するものである。
【００１６】
更に，薄膜磁気ヘッドが組み込まれた磁気記録システムに用いられる磁気記録媒体として、非磁性支持体上に無機質非磁性粉末を結合剤に分散してなる下層非磁性層と、該非磁性層の上に強磁性金属粉末を結合剤に分散してなる上層磁性層を設けた磁気記録媒体が提案されている（特開平８−２２７５１７号公報）。上記のように上層の磁性層を薄くすることで厚み損失による出力低下が抑制され、また高い記録密度が達成できるため、単層構造の磁性層を有する磁気記録媒体に比べてより大きな容量のデータの保存が可能となる。そしてここには、上層磁性層の厚みは、０．０５〜１．０μｍ、好ましくは、０．０５〜０．８μｍであるとの記載があり、また具体的には、厚さ１０μｍのポリエチレンテレフタレート製支持体の一方の側に、厚さ２．７μｍの非磁性層及び保磁力Ｈｃが１８００エルステッドである強磁性金属粉末を含有する厚さ０．３μｍの磁性層が順に設けられたコンピュータデータ記録用の磁気記録媒体が記載されている。
【００１７】
ＭＲヘッドが組み込まれた磁気記録システムにおいて、該ＭＲヘッドとこのシステムに用いられる磁気記録媒体との適応性については、次のような問題がある。
磁気記録媒体として、比較的厚い（０．３μｍ）磁性層を有するものを使用した場合には、磁性層の磁束が高くなるために、再生出力が出過ぎてＭＲヘッドが飽和し、再生波形が歪み、その結果、十分高いＳ／Ｎ値が得られず、エラーレートが増大し易くなったり、また一般に、高い記録密度を達成するためには記録再生波形（孤立再生反転波形）はよりシャープ（波形の半値幅が小さい）であることが望ましいが、磁性層が比較的厚い磁気記録媒体では、記録再生波形の半値幅が大きくなり、十分高い記録密度が得られないことが判明した。
一方、非常に薄い（０．０３μｍ）磁性層を有するものを使用した場合には、記録再生波形に歪みが生じ、その結果、同様に高いＳ／Ｎ値が得られず、また再生出力自体も低下し易くなることが判明した。
また、速いデータ転送速度でかつ高い密度の記録が可能なＭＲ磁気ヘッドを組み込んだ磁気記録再生システムに好適に用いられる磁気記録媒体には、極めて微細な強磁性粉末が必要とされているが、微細になるほど電磁変換特性と保存安定性（耐候性）の両者を満足する強磁性粉末の製造は困難となってきている。
【００１８】
【発明が解決しようとする課題】
本発明は、出力が高く、ノイズの低い、かつ耐候性に優れる、強磁性金属粉末及びその製造方法並びに磁気記録媒体を提供することを目的とする。
【００１９】
【課題を解決するための手段】
本発明の目的は、以下に記載のものにより達成される。
（１）強磁性金属元素の酸化物であって、該酸化物の表面に焼結防止処理を施したものを還元により強磁性金属粉末とし、次いで当該強磁性金属粉末に徐酸化処理を施して飽和磁化量（σｓ）を１２０〜１５０Ａ・ｍ２／ｋｇとした後、水中にて少なくともＡｌ、Ｙ、ランタノイド、ＺｒおよびＷの中から選ばれる少なくとも１種の元素を被着させた後、熱処理を施して、再度、徐酸化処理を施すことにより得られる、平均長軸長が３０〜６５ｎｍであり、結晶子サイズが８０〜１３０Åであり、飽和磁化量（σｓ）が７５〜１３０Ａ・ｍ２／ｋｇであり、かつ平均酸化膜厚が１．５〜２．５ｎｍであることを特徴とする強磁性金属粉末。
（２）支持体上に強磁性金属粉末と結合剤を主体とする磁性層を設けてなる磁気記録媒体において、該強磁性金属粉末は上記（１）記載の強磁性金属粉末であり、該磁性層は磁性層厚みが０．０４〜０．２５μｍであり、かつ６０℃９０％ＲＨに１週間保存後の減磁が１０％以内であることを特徴とする磁気記録媒体。
【００２０】
本発明の好ましい態様は以下の通りである
（ａ）前記強磁性金属粉末は金属部分とその周りに存在する酸化物層とからなる強磁性金属粉末であり、長軸長の変動係数が２５％以下であり、平均針状比が３〜９であり、かつ抗磁力Ｈｃが１３５〜３２０ｋＡ／ｍである。
（ｂ）前記強磁性金属粉末の前記金属部分はＦｅまたはＦｅ−Ｃｏが主成分であり、Ｃｏ含有量は強磁性金属粉末に含有されるＦｅに対し８〜４５質量％である。
（ｃ）前記強磁性金属粉末の前記酸化物層は、少なくともＡｌ、Ｃｏ、Ｙ、ランタノイド、ＺｒおよびＷの中から選ばれる少なくとも１種の元素が含まれる。
（ｄ）前記磁気記録媒体は、残留磁束(Φr)＝残留磁束密度（Ｂｒ）×磁性層厚み（δ）が５〜７５ｍＴ・μｍである。
（ｅ）前記磁気記録媒体は、前記支持体と前記磁性層の間に非磁性粉末と結合剤樹脂を主体とする非磁性層を設けてなり、且つ前記磁性層の表面粗さが中心面平均表面粗さで、３．０ｎｍ以下である。
【００２１】
【発明の実施の形態】
まず、本発明の強磁性金属粉末から説明する。
本発明の強磁性金属粉末は、サイズ（即ち、平均長軸長及び結晶子サイズ）、酸化膜厚及びσsを各々特定したものであり、ＳＦＤを低くして電磁変換特性を改善すると共に耐候性の優れた磁気記録媒体を提供することができる。
本発明の強磁性金属粉末はＸ線回折により、α−Ｆｅのピークが存在するものである。
平均長軸長は３０〜６５ｎｍであり、更に好ましくは３５〜６０ｎｍである。長軸長の変動係数は２５％以下が好ましく、２０％以下が更に好ましい。
また、平均針状比｛（長軸長／短軸長）の平均｝は３〜９が好ましく、４〜８が更に好ましい。平均針状比が３より小さいときには、形状異方性に立脚した抗磁力Ｈｃが小さくなり、高密度記録に不利になる。強磁性金属粉末の平均針状比が３〜９のとき、平均針状比が大きいほど抗磁力Ｈｃが大きくなる。強磁性金属粉末の長軸長および針状比の各々の変動係数が２５％以下で小さいほうが好ましい。これら長軸長と針状比の変動係数が小さいと、Ｈｃ分布が小さく、特に、高Ｈｃ成分（磁界３２０ｋＡ／ｍ以上で磁化反転する成分の割合）が減少するので、オ−バ−ライト特性上好ましい。平均粉体サイズが一定の場合、平均長軸長と針状比の変動係数が小さい状態が、高ＨｃかつＨｃ分布が小さく、高抗磁力成分が少なく、ＳＦＤ（ｓｗｉｔｃｈｉｎｇ−ｆｉｅｌｄ  ｄｉｓｔｒｉｂｕｔｉｏｎ）、ＳＦＤｒが小さくなる傾向が認められた。
【００２２】
強磁性金属粉末の結晶子サイズは、Ｘ線回折によるα−Ｆｅの１１０面と２２０面のそれぞれのピーク（半値幅）の和を２で除すことにより求められる値を意味し、８０〜１３０Å、好ましくは８０〜１２５Å、更に好ましくは８０〜１２０Åである。結晶子サイズが８０Åより小さいとＨｃが小さくなり、また、耐候性が劣ってしまい好ましくない。１３０Åより大きいとノイズが極端に大きくなるため不適当である。
【００２３】
本発明の強磁性金属粉末のσｓは７５〜１３０Ａ・ｍ2／ｋｇ、好ましくは８０〜１２５Ａ・ｍ2／ｋｇ、更に好ましくは８２〜１２０Ａ・ｍ2／ｋｇである。徐酸化を強化して酸化膜を厚くしてσｓを低くするとＳＦＤが大きくなり、特に平均長軸長が６５ｎｍ以下でＳＦＤの増加が顕著である。平均長軸長が６５ｎｍ以下でＳＦＤの増加が顕著であるのは、粒子は粒度分布をもっており、平均長軸長が小さくなると相対的に熱揺らぎが大きくなる領域の微粒子成分が多くなる。すなわち、超常磁性成分の含有量が多くなるためと考えられる。更に、徐酸化してσｓを下げることにより、超常磁性成分が増加するためと思われる。
ＳＦＤを下げるためには、徐酸化条件を制御して、表面の酸化物層を緻密にし、かつ極力薄くすることが有効である。
そこで、本発明の強磁性金属粉末の平均酸化膜は、１．５〜２．５ｎｍに制御される必要がある。
酸化膜の厚みを上記範囲に抑えてσｓを低下させる好ましい方法として、強磁性金属粉末は強磁性金属元素の酸化物を還元により強磁性金属粉末とし、徐酸化処理してσｓを１２０〜１５０Ａ・ｍ2／ｋｇとした後、水中にて少なくともＡｌ、Ｙ、ランタノイド、ＺｒおよびＷの中から選ばれる少なくとも１種の元素を被着させた後、熱処理して、再度、徐酸化処理することが非常に有効であることが判った。
σｓが７５Ａ・ｍ2／ｋｇより低いと、ＳＦＤが大幅に劣化するだけでなく、Ｈｃも小さくなり、高密度記録に不利となる。一方σｓが１３０Ａ・ｍ2／ｋｇを超えると、Ｂｒ（残留磁束密度）が高くなり、磁性層厚みを薄くしても、媒体の残留磁束（Φｒ）が高くなってしまい、ＭＲヘッドを飽和して、波形歪みやパルスの非対称性が発生する等の悪影響を及ぼす。σｓは高い程磁性層の耐久性が弱くなり、σｓは低い程耐久性が良くなることがわかった。また、充填度を下げて残留磁束密度を低くすると、磁性層厚みを薄くすることにより、単位面積当たりの強磁性金属粉末の存在量が少なくなり、必要なＳ／Ｎを得ることができなくなってしまう。
単位記録面積当たりの強磁性金属粉末の存在量を多くするためには、強磁性金属粉末の飽和磁化σｓをできる限り小さくすることが、重要であり、また、媒体とした時の磁性層の耐久性および耐候性を向上させるためにも有効である。
【００２４】
強磁性金属粉末の抗磁力Ｈｃは好ましくは１３５〜３２０ｋＡ／ｍ、更に好ましくは１３８〜２８０ｋＡ／ｍ、特に好ましくは１４３〜２３０ｋＡ／ｍである。先に述べたように強磁性金属粉末の平均長軸長、平均酸化膜厚を規定することで、形状異方性により立脚したＨｃの発現、かつＨｃ分布を小さくでき、本発明の微粒子を用いて磁性層厚みを薄くすることによりＨｃ分布の少ないオーバーライト特性の優れた磁気記録媒体得られたと推定している。
【００２５】
本発明の強磁性金属粉末は、Ｆｅ以外にＣｏをＦｅに対して８〜４５質量％含むことが好ましく、更には１０〜３５質量％含むことが好ましい。また、本発明の強磁性金属粉末はＦｅおよびＣｏ以外に質量比で２０質量％以下の割合でＡｌ、Ｓｉ、Ｓ、Ｔｉ、Ｖ、Ｃｒ、Ｃｕ、Ｙ、Ｍｏ、Ｒｈ、Ｐｄ、Ａｇ、Ｓｎ、Ｓｂ、Ｔｅ、Ｂａ、Ｓｒ、Ｗ、Ａｕ、Ｐｂ、Ｂｉ、Ｌａ、Ｃｅ、Ｐｒ、Ｎｄ、Ｐ、Ｍｇ、Ｍｎ、Ｚｎ、Ｓｒ、Ｂ、Ｃａなどの原子を含むことが好ましい。これらの元素は出発原料の形状制御の他に、粒子間の焼結防止と還元の促進及び還元した強磁性金属粉末の形状と粒子表面の凹凸制御に効果がある。
【００２６】
本発明においては出発原料のサイズや形態の特に長軸長と針状比の変動係数を小さくしたものを用いることにより、強磁性金属粉末粒子のサイズ及び変動係数を小さくするとともに、従来の多結晶の状態からできるだけ単結晶の構造の粒子を可能な限り多くしたものが好ましい。
本発明の強磁性金属粉末は、単分散ゲータイトあるいは単分散ヘマタイトを出発原料とすることが好ましく、最終的に金属に還元するためには、純水素にて還元する。その途中段階で、αＦｅ2Ｏ3でのアニール処理をすることが結晶率を大きくするために有用である。またαＦｅ2Ｏ3よりＦｅ3Ｏ4、ＦｅＯに還元するときは、純水素ではなく各種還元ガスを使用することができる。還元の際に水分は焼結に関係することが知られているので、核の生成をできるだけ一つに抑制し、かつ結晶率を高めるために、還元により発生する水を短時間に系外へ除去することあるいは還元により生成する水の量を制御することが好ましい。このような水の制御は、還元ガスの分圧を制御したり、還元ガス量を制御することにより行うことができる。
本発明の平均酸化膜厚を与える表面酸化物層は、金属部分を形成後、公知の酸化法、例えば、前記徐酸化処理などにより金属部分の周りに形成することができる。徐酸化処理の際に使用するガス中に炭酸ガスが含有されていると、強磁性金属粉末表面の塩基性点に吸着するので、このような炭酸ガスが含まれていてもよい。
【００２７】
本発明の強磁性金属粉末の表面酸化物層を構成する酸化物としては、磁性酸化物でも非磁性酸化物でもよい。また少量の金属元素、例えば、Ａｌ、Ｍｇ、Ｓｉ、Ｙ、ランタノイド、Ｃa，Ｂａ，Ｓｒ，Ｎｉなどの金属が固溶していてもよい。磁性酸化物としては、好ましくは飽和磁化が50〜90Ａ・ｍ2／ｋｇであるものが挙げられる。例えば、磁性を有する鉄酸化物としては、ＣｏxＦｅ（１−ｘ）Ｏy、（例えばＣｏＦｅ2Ｏ4、ＣｏＦｅ3Ｏ4など）、ＦｅＯx（但しｘは１.33≦ｘ≦２で、例えばγＦｅ2Ｏ3 、Ｆｅ3Ｏ4、ベルドライド化合物）が挙げられる。また非磁性酸化物としては、結晶性及び非晶質の金属酸化物や、オキシ水酸化物、水酸化物、水和酸化物を含めた単独または複合物が包含される。この非磁性酸化物は、主として焼結防止剤として添加した元素、及び強磁性金属粉末原料の生成時に添加した元素に由来する。
【００２８】
また、表面酸化物層は例えば、磁性酸化物単独、非磁性酸化物単独、またはそれら両者の組合せから構成されるが、その構造は特に制限されない。表面酸化物層が両者の組合せから構成される場合、磁性酸化物と非磁性酸化物は互いに混在したものであっても、互いに独立した層を形成したものでもよい。
強磁性金属粒子表面部分に互いに独立した酸化物層を設けた場合、各層間の界面における金属相と磁性酸化物相、磁性酸化物相と非磁性酸化物相とは混在していてもよい。金属部分の周りに順次、粒子表面方向へ磁性酸化物層、非磁性酸化物層を形成してもよい。
【００２９】
本発明の強磁性金属粉末の平均酸化膜厚は、上記表面酸化物層の平均厚を指し、下記により計測される値を言う。
高分解能透過型電子顕微鏡で強磁性金属粉末の格子像を観察し、強磁性金属粉末全体から強磁性金属粉末の内部を占める金属部分の周りに存在する酸化物層（酸化膜）の厚みを求める。以下、具体的に示す。先ず、水中で超音波分散させた粒子をメッシュに載せ、日立製作所製透過型電子顕微鏡Ｈ−９０００型を用いて粒子を撮影（３００ｋＶ）し、総合倍率３００万倍の写真を得る。写真の粒子は中心部の金属部分が悪く、その周辺の被膜部が中心部よりも白っぽい状態で観察される。次いで、金属部と被膜部の境界部の境界線と被膜部表面の線をスキャナーで取り込んで、線の間隔をＫｏｎｔｒｏｎ製画像解析装置ＫＳ−４００で自動測定して、平均の酸化膜厚を求める。測定数は１ヶの粒子で１５０点測定し、１５ヶの粒子（計２２５０ヶ所）を測定し、平均酸化膜厚を求める。
【００３０】
また、強磁性金属粉末構成部分の結晶性については、透過型電子顕微鏡のほかＸ線回折などの結晶構造分析装置で解析できる。また深さ方向の解析が可能なＥＳＣＡ、ＡＦＭ、オージェなどの分析装置を組み合わせることによって上記した粒子の組成や内部構成などがさらに精度よく解析できる。
【００３１】
本発明の強磁性金属粉末には後述する分散剤、潤滑剤、界面活性剤、帯電防止剤などで分散前にあらかじめ処理を行うこともできる。具体的には、特公昭４４−１４０９０号公報、特公昭４５−１８３７２号公報、特公昭４７−２２０６２号公報、特公昭４７−２２５１３号公報、特公昭４６−２８４６６号公報、特公昭４６−３８７５５号公報、特公昭４７−４２８６号公報、特公昭４７−１２４２２号公報、特公昭４７−１７２８４号公報、特公昭４７−１８５０９号公報、特公昭４７−１８５７３号公報、特公昭３９−１０３０７号公報、特公昭４８−３９６３９号公報、及び米国特許３０２６２１５号、同３０３１３４１号、同３１００１９４号、同３２４２００５号、同３３８９０１４号などの各公報に記載されている。
【００３２】
強磁性金属粉末の含水率は０．０１〜２質量％とするのが望ましい。ただし、後述する結合剤の種類によって上記の範囲の間で含水率を最適化するのが望ましい。
【００３３】
強磁性金属粉末のタップ密度は０．２〜０．８ｇ／ｍｌが望ましい。０．８ｇ／ｍｌより大きいと該粉末を徐酸化するときに均一に徐酸化されないので該粉末を安全にハンドリングのすることが困難であったり、得られた磁気記録媒体の磁化が経時によって減少する傾向がある。タップ密度が０．２ｇ／ｍｌより小さいと分散が不十分になりやすい。
【００３４】
次に本発明の強磁性金属粉末を製造する方法について述べる。
上記強磁性金属粉末を得る方法は特に制限されず、任意の方法を用いることができるが、好ましくは以下の方法が例示される。長軸長と針状比がよくそろい且つ粒度がよくそろった出発原料に焼結防止処理を行い、還元するときに金属酸化物（例、ＦｅＯｘ：１≦ｘ≦１．５、例えばＦｅ2Ｏ3、Ｆｅ3Ｏ4）から金属（例、Ｆｅ）の針状比を制御することができる。出発原料は、粒子に枝分かれのない粒度分布の揃った単分散ゲータイトあるいは単分散ヘマタイトが挙げられる。
【００３５】
出発原料においては、平均長軸長が４０〜１００ｎｍ、平均針状比が４〜１２であることが好ましい。出発原料の形状、長軸長と短軸長と針状比をよくそろえることが重要である。
平均長軸長が４０ｎｍより小さい原料を使用した時、Ｈｃ、Ｂｍを望ましい範囲とすることができない。平均長軸長が１００ｎｍより大きい原料を使用すると、磁気記録媒体の表面粗さが大きくなり、ノイズが大きくなり、優れたＳ／Ｎが得られない場合がある。平均針状比が１２より大きいと、磁気記録媒体の充填度が小さくなり、また高抗磁力成分が増加し、オーバーライト特性が劣る傾向がある。平均針状比が４より小さいと強磁性金属粉末とした時の抗磁力が小さく高密度記録用の媒体には使用することは難しくなる場合がある。
【００３６】
更に、強磁性金属粉末を制御する手段としては、以下の方法▲１▼および▲２▼が挙げられる。
▲１▼  主として強磁性金属粉末内部の元素組成を特定すること。特に金属部分がＦｅもしくはＦｅ−Ｃｏを主体とする強磁性金属粉末の場合、Ｆｅと相互作用する微量元素を特定する。該微量元素としては、Ｃａ、Ｍｎ、Ｎｉ、Ｃｒ、Ｍｇ等が好ましい。この微量元素はゲータイトやヘマタイト作成時に添加する事および／または作成後、表面処理により添加することが好ましい。また、焼結を防止するための焼結防止剤をドープ及び／又は被着させることは重要な要素である。焼結防止剤としては、Ｓｉ、Ａｌ、Ｙ、ランタノイド等が有効であることが知られている。
▲２▼  強磁性金属元素の酸化物を還元により強磁性金属粉末とする手法において、還元前の前処理、例えば、ゲータイト等の脱水条件、アニール条件（例えば、温度、雰囲気、処理時間、初期と後半で温度差をつける等）及び該還元条件、例えば、温度、還元ガス、還元処理時間等を選定すること。特に、強磁性金属粉末の長軸長、短軸長のサイズを均一に且つ針状比を３〜９の範囲に保持する為に、還元処理と徐酸化処理を段階的に、くり返し処理を行って形状制御、結晶性制御、及び酸化物層の厚み制御、酸化物層の結晶性を制御することが非常に重要である。
【００３７】
具体的には上記▲１▼で得られた微量元素含有ゲータイトを処理する場合の各条件は以下の通りである。脱水条件としては、静置式または回転式の電気炉で窒素雰囲気下、通常、２５０〜４００℃、好ましくは３００〜４００℃で０．５〜２時間、好ましくは０．５〜１時間行うことが挙げられる。アニール条件としては、静置式の還元炉で窒素雰囲気下、通常、５００〜８００℃、好ましくは５５０〜７００℃で１〜５時間、好ましくは２〜３時間行うことが挙げられる。脱水処理後、アニール処理前に脱水処理により得られたヘマタイトを水洗し、可溶性のアルカリ金属を除去する工程を設けてもよい。脱水及びアニール処理と徐酸化処理を例えば、低温から徐々に高温へ、好ましくは脱水処理の初めは２５０〜３００℃、次いで３００〜３５０℃、更に３５０〜４００℃およびアニール条件を初めに５００〜５５０℃、次いで５５０〜６５０℃、更に６００〜８００℃で処理する、段階的な昇温、及び、くり返し処理を行って金属部分の形状制御、結晶性制御、及び酸化物層の厚みや酸化物層の結晶性を制御することが有効である。
【００３８】
還元条件としては、静置式の還元炉で水素雰囲気下、通常、３５０〜６００℃、好ましくは４２５〜５３０℃、通常、０．２５〜１時間、好ましくは０．２５〜０．５時間還元処理し、次いで、雰囲気を窒素に置換して後、通常、４５０〜６５０℃、好ましくは５００〜６００℃、通常、０．５〜３時間、好ましくは１〜２時間加熱し、次いで純水素に切り換え前記温度にて３〜５時間還元処理することが挙げられる。還元処理を例えば、低温から徐々に高温へ、好ましくは還元初期を３５０〜４７０℃、次いで３７０〜６２０℃、更に４５０〜６２０℃（且つ各段階で１０℃以上温度を上げて）等、段階的に、及び、くり返し処理を行って金属部分の形状制御、結晶性を高めることは、非常に有効である。
【００３９】
還元の終了は、排水系ガス中の水分を露点計で測定して決定する。上記強磁性金属粉末の製法においては、公知の方法、例えば、特開平７−１０９１２２号公報および特開平６−３４０４２６号公報に記載の方法を適用することができる。強磁性金属粉末の金属部分の強磁性金属元素としては、ＦｅまたはＦｅ−Ｃｏを主成分とすることが好ましい。ここで、主成分とは、金属部分の全質量に対して、７５質量％以上であることを意味する。Ｃｏはσｓを大きくしかつ緻密で薄い酸化膜を形成することができるので特に好ましい。
強磁性金属粉末のＣｏ含有量は強磁性金属粉末に含有されるＦｅに対し８〜４５重量％が好ましく、より好ましくは１０〜４２重量％である。Ｃｏは上述のように一部を原料中にドープし次に必要量を表面に被着し原料に添加し、還元により合金化することが好ましい。
【００４０】
酸化物の還元終了後、金属化された粉末は、徐酸化処理が施される。
徐酸化処理の雰囲気は、酸素を含んだ不活性ガス雰囲気である。不活性ガス雰囲気としては、窒素ガス、ヘリウムガス、アルゴンガス等が好ましく、殊に窒素ガスが好適である。酸素の含有量は０．１〜５ｖｏｌ％が好ましく、所定量まで徐々に酸素量を増加させることが好ましい。また、不活性ガス雰囲気としては水蒸気を含有させてもよい。水蒸気を含有させた場合は、高い保磁力を有する紡錘状合金磁性粒子粉末が得られやすい。徐酸化温度は、４０〜２００℃が好ましく、より好ましくは、４０〜１８０℃である。４０℃未満の場合には、十分な厚さを有する表面酸化層を形成することが困難となり、水洗による磁気特性の低下が顕著となる。２００℃を超える場合には、粒子の形骸変化、特に酸化物が多量に生成されるため短軸が極端に膨張し、場合によっては、形骸破壊が起こりやすいため好ましくない。
【００４１】
徐酸化処理を施した後、加熱処理、還元処理、並びに表面酸化処理（徐酸化処理）を繰り返し行ってもよい。これらの処理を繰り返し行うことによってより緻密な強磁性金属粉末を容易に得ることができる。
特に、徐酸化処理を施されて得られたσｓが１２０〜１５０Ａ・ｍ2／ｋｇの強磁性金属粉末に、水中にて少なくともＡｌ、Ｙ、ランタノイド、ＺｒおよびＷの中から選ばれる少なくとも１種の元素を被着させた後、熱処理を施して、再度、徐酸化処理を施すことにより、本発明の強磁性金属粉末を得ることができる。
徐酸化処理して得られたσｓが１２０〜１５０Ａ・ｍ2／ｋｇの強磁性金属粉末は、粗粉砕して水中（イオン交換水が好ましい）に入れて強磁性金属粉末の懸濁液とする。表面処理する金属塩を溶解した水溶液を目的に合せ適量を加えて強磁性金属粉末の表面に被着させる。この際、表面処理時の懸濁液の温度は、常温から２００℃までの温度範囲で行うことが好ましい。ここで加える金属塩の元素はＡｌ、Ｙ、ランタノイド、ＺｒおよびＷの中から選ばれる少なくとも１種の元素である。ランタノイドとは、具体的にはＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕであるが、Ｌａ、Ｃｅ、Ｎｄ、Ｓｍ、Ｇｄ等が特に好ましい。
【００４２】
元素を被着させた強磁性金属粉末は、熱処理が施され、次いで、徐酸化処理が再度施され、本発明の強磁性金属粉末を得ることができる。熱処理の代わり又は熱処理の後に加熱還元処理を行っても良い。
この熱処理は窒素などの非酸化性雰囲気下で６０〜４００℃、０．５〜４８時間の静置が好ましく、１００〜３５０℃、０．５〜４８時間の静置が更に好ましい。
表面処理（元素を被着）した後の熱処理前には、必要により水洗処理が施されても良く、この場合には通常、続いて脱水・乾燥処理が施される。熱処理前の強磁性金属粉末を水洗することは、強磁性金属粉末の表面に存在する水溶性の塩を除去することができるため好ましい方法である。
脱水はそのまま水洗・ろ過しても良いが、水洗後有機溶媒で置換し脱水する方法が好ましい。用いる有機溶媒としては親水性であって、且つ、沸点が１００℃以下の有機溶媒を用いる。具体的には、アセトン（沸点：５６．５℃）、エタノール（沸点：７８．３℃）、メタノール（沸点：６４．１℃）等である。ろ過して造粒成型した後、乾燥する。
徐酸化処理は上記表面処理工程へ供する前段階で施される徐酸化条件に準じて行うことが好ましい。
【００４３】
次に本発明の磁気記録媒体について説明する。
本発明の磁気記録媒体は、磁性層の耐候性、即ち、６０℃９０％ＲＨに１週間保存後の減磁を１０％以下に抑えることにより、磁気記録媒体の保存安定性は問題ないレベルとなる。しかし、耐候性は低ければ低いほど好ましい。
磁性層の減磁ΔΦｍ（％）は、以下の測定方法により求めたものを意味する。
ΔΦｍ（％）＝１００×（保存前Φｍ−保存後Φｍ）／保存前Φｍ
Φｍ：最大磁束
測定は振動試料型磁束計ＶＳＭ−５（東英工業社製）を用い、タイムコンスタント０．１秒、スイープ速度３分／１０ｋＯｅ｛Ｏｅ＝（１／４π）ｋＡ／ｍ｝、測定磁場１０ｋＯｅで測定する。
【００４４】
本発明の磁性層の残留磁束（Φｒ）｛残留磁束密度（Ｂｒ）×磁性層厚み（δ）｝は、５〜７５ｍＴ・μｍが好ましく、更に好ましくは１０〜７０ｍＴ・μｍ、特に好ましくは、１５〜６０ｍＴ・μｍである。磁性層の残留磁束（Φｒ）はＭＲヘッドの性能により最適値を設定することが望ましく、ＭＲヘッドが飽和しない範囲で高めに選ぶことが好ましい。
磁性層のＨｃは１３５ｋＡ／ｍ〜３２０ｋＡ／ｍが好ましく、さらに好ましくは１５０〜３００ｋＡ／ｍであり、特に好ましくは１６０〜２４０ｋＡ／ｍである。Ｈｃが１３５ｋＡ／ｍ未満では出力が不足し、また、低Ｈｃ成分の存在量が多くなり、熱揺らぎの問題が発生してくる。３２０ｋＡ／ｍを超えるとオーバーライト特性上好ましくない。また、記録電流が不足したり、ヘッドが飽和して、歪を生じたり、出力が不十分となり好ましくない。この傾向は特に高感度なヘッド例えば磁気抵抗型（ＭＲ）ヘッドを使用する系で顕著である。
Ｈｃ、Ｂｒ、Φｒが上記下限値より小さいと短波長出力を十分に得ることができない場合があり、また、それらが上限値より大きいと記録に使用するヘッドが飽和してしまうので出力を確保することができない場合がある。
【００４５】
本発明の磁気記録媒体の層構成は、基本的に支持体の上に少なくとも本発明の強磁性金属粉末を含む磁性層を設けてなり、該磁性層を支持体面の一方側又は両側に設けたものであれば、特に制限されない。また、磁性層は単層であっても２層以上から構成してもよく、後者の場合、それら層同士の位置関係は目的により隣接して設けても間に磁性層以外の層を介在させて設けてもよく、公知の層構成が採用できる。尚、本発明において、磁性層の厚みとは、複層の場合は最上層の磁性層の乾燥厚みを言う。
磁性層の厚みは、０．０４〜０．２５μｍ、好ましくは０．０４〜０．２３μｍ、更に好ましくは０．０５〜０．２２μｍである。
本発明の磁気記録媒体は、好ましくは支持体と磁性層との間に非磁性粉末と結合剤を主体とする非磁性層が設けられる。この場合、磁性層の表面粗さは、中心面平均表面粗さ（Ｒａ）で、好ましくは３．０ｎｍ以下、更に好ましくは１．０〜２．８ｎmである。
磁性層を複層で構成する例としては、強磁性酸化鉄、強磁性コバルト変性酸化鉄、ＣｒＯ2粉末、六方晶系フェライト粉末及び各種強磁性金属粉末などから選択した強磁性粉末を結合剤中に分散した磁性層を組み合わせたものが挙げられる。尚、この場合、同種の強磁性粉末であっても元素組成、粉体サイズなどの異なる強磁性粉末を含む磁性層を組み合わせることもできる。
【００４６】
本発明においては、強磁性金属粉末を含む磁性層と支持体との間に非磁性層を設けた磁気記録媒体が好ましい。このような層構成の層の位置関係において、磁性層を上層、非磁性層を下層ともいう。
次に下層に関する詳細な内容について説明する。下層は、実質的に非磁性であり、非磁性粉末と結合剤を含む構成であることが好ましいが、特に制限されるべきものではない。下層は実質的に非磁性である範囲で磁性粉末も使用され得るものである。下層が実質的に非磁性であるとは、上層の電磁変換特性を実質的に低下させない範囲で下層が磁性を有することを許容するということである。
【００４７】
非磁性粉末としては、例えば、金属酸化物、金属炭酸塩、金属窒化物、金属炭化物などの無機化合物から選択することができる。無機化合物としては例えばα化率９０％以上のα−アルミナ、β−アルミナ、γ−アルミナ、θ−アルミナ、炭化ケイ素、酸化クロム、酸化セリウム、α−酸化鉄、ゲータイト、窒化珪素、二酸化チタン、二酸化珪素、酸化スズ、酸化マグネシウム、酸化ジルコニウム、酸化亜鉛、硫酸バリウム、などが単独または組合せで使用される。特に好ましいのは、粒度分布の小さいこと、機能付与の手段が多いことなどから、二酸化チタン、酸化亜鉛、α−酸化鉄、硫酸バリウムであり、更に好ましいのは二酸化チタン、α−酸化鉄である。α−酸化鉄は、粒子サイズがそろった磁性酸化鉄や金属粉末作製用の酸化鉄原料を加熱脱水、アニ−ル処理し空孔を少なくし、必要により表面処理をしたものが好ましい。通常、二酸化チタンは光触媒性を持っているので、光があたるとラジカルが発生しバインダー、潤滑剤と反応する懸念がある。そのため、本発明に使用する二酸化チタンは、Ａｌ、Ｆｅなどを１〜１０％固溶させ、光触媒特性を低下させることが必要である。さらに表面をＡｌ、Ｓｉ化合物で処理して触媒作用を低下させることも好ましい。これら非磁性粉末の粒子サイズは０．００５〜１μm が好ましいが、必要に応じて粒子サイズの異なる非磁性粉末を組み合わせたり、単独の非磁性粉末でも粒径分布を広くして同様の効果をもたせることもできる。
【００４８】
とりわけ好ましい非磁性粉末の粒子サイズは、０．０１μm〜０．５μmである。特に、非磁性粉末が粒状金属酸化物である場合は、平均円相当径が０．０８μm以下であることが好ましく、針状金属酸化物である場合は、平均長径が０．３μm以下であることが好ましく、０．２μm以下であることがさらに好ましい。タップ密度は通常、０．３〜１．５g/ml、好ましくは０．４〜１．３g/mlである。非磁性粉末の含水率は通常、０． ２〜５質量％、好ましくは０．３〜３質量％、更に好ましくは０．３〜１．５質量％である。非磁性粉末のｐＨは通常、２〜１２であるが、５．５〜１１の間であることが特に好ましい。非磁性粉末のＢＥＴ法による比表面積（ＳBET）は通常 、１〜１００ｍ2／ｇ、好ましくは５〜８０ｍ2／ｇ、更に好ましくは１０〜８０ｍ2／ｇである。非磁性粉末の結晶子サイズは４０〜１０００Åが好ましく、４ ０〜８００Åが更に好ましい。ＤＢＰ（ジブチルフタレート）を用いた吸油量は通常、５〜１００ml/100g、好ましくは１０〜８０ml/100g、更に好ましくは２０〜６０ml/100gである。比重は通常、１．５〜７、好ましくは３〜６である。形 状は針状、球状、多面体状、板状のいずれでも良い。非磁性粉末のＳＡ（ステアリン酸）吸着量は１〜２０μmol／ｍ2、好ましくは２〜１５μmol/ｍ2、さら に好ましくは３〜８μmol/ｍ2である。ステアリン酸吸着量が多い非磁性粉末を使用する時、表面に強く吸着する有機物で表面修飾して磁気記録媒体を作成することが好ましい。
【００４９】
これらの非磁性粉末の表面にはＡｌ、Ｍｇ、Ｓｉ、Ｔｉ、Ｚｒ、Ｓｎ、Ｓｂ、Ｚｎ、Ｙなどの元素を含む化合物で表面処理することが好ましい。この表面処理によりその表面に形成される酸化物として、特に分散性に好ましいのはＡｌ2Ｏ3、ＳｉＯ2、ＴｉＯ2、ＺｒＯ2、ＭｇＯおよびこれらの含水酸化物であるが、更に好ましいのはＡｌ2Ｏ3、ＳｉＯ2、ＺｒＯ2およびこれらの含水酸化物である。これらは組み合わせて使用しても良いし、単独で用いることもできる。また、目的に応じて共沈させた表面処理層を用いても良いし、先ずアルミナを形成した後にその表層にシリカを形成する方法、またはその逆の方法を採ることもできる。また、表面処理層は目的に応じて多孔質層にしても構わないが、均質で密である方が一般には好ましい。
【００５０】
下層に用いられる非磁性粉末の具体的な例としては、昭和電工製ナノタイト、住友化学製ＨＩＴ−１００、ＨＩＴ−８２、戸田工業製α−酸化鉄ＤＰＮ−２５０ＢＸ、ＤＰＮ−２４５、ＤＰＮ−２７０ＢＸ、ＤＰＮ−５５０ＢＸ、ＤＰＮ−５５０ＲＸ、ＤＢＮ−６５０ＲＸ、ＤＡＮ−８５０ＲＸ、石原産業製酸化チタンＴＴＯ−５１Ｂ、ＴＴＯ−５５Ａ、ＴＴＯ−５５Ｂ、ＴＴＯ−５５Ｃ、ＴＴＯ−５５Ｓ、ＴＴＯ−５５Ｄ、ＳＮ−１００、チタン工業製酸化チタンＳＴＴ−４Ｄ、ＳＴＴ−３０Ｄ、ＳＴＴ−３０、ＳＴＴ−６５Ｃ、α−酸化鉄α−４０、テイカ製酸化チタンＭＴ−１００Ｓ、ＭＴ−１００Ｔ、ＭＴ−１５０Ｗ、ＭＴ−５００Ｂ、ＭＴ−６００Ｂ、ＭＴ−１００Ｆ、ＭＴ−５００ＨＤ、堺化学製ＦＩＮＥＸ−２５、ＢＦ−１、ＢＦ−１０、ＢＦ−２０、ＳＴ−Ｍ、同和鉱業製酸化鉄ＤＥＦＩＣ−Ｙ、ＤＥＦＩＣ−Ｒ、日本アエロジル製ＡＳ２ＢＭ、ＴｉＯ2 Ｐ２５、宇部興産製１００Ａ、５００Ａ、及びそれを焼成したものが挙げられる。
【００５１】
下層にカ−ボンブラックを混合させることによって、よく知られているように表面電気抵抗Ｒｓを下げること、光透過率を小さくすること、所望のマイクロビッカース硬度を得ることができる。尚、本発明において、下層に使用するカーボンブラックは上記非磁性粉末として含んでも良い。また、下層にカーボンブラックを含ませることで潤滑剤貯蔵の効果をもたらすことも可能である。好適なカーボンブラックの種類としては、ゴム用の各種ファーネスブラック、ゴム用の各種サーマルブラック、カラー用カーボンブラック、導電性カーボンブラック、アセチレンブラックなどを用いることができる。下層のカーボンブラックは所望する効果によって、以下のような特性を最適化すべきであり、併用することでより効果が得られることがある。
【００５２】
下層のカーボンブラックのＢＥＴ法により測定した比表面積は通常、５０〜５００ｍ2／ｇ、好ましくは ７０〜４００ｍ2／ｇ、ＤＢＰ吸油量は通常、２０〜４００ml/100g、好ましくは３０〜４００ml/100gである。カ−ボンブラックの平均粒子径は通常、５〜８０nm、好ましくは１０〜５０nm、さらに好ましくは１０〜４０nmである。カーボン ブラックのｐＨは２〜１０、含水率は０．１〜１０質量％、タップ密度は０．１〜１ｇ／mlが好ましい。本発明に用いられるカーボンブラックの具体的な例としてはキャボット社製ＢＬＡＣＫＰＥＡＲＬＳ  ２０００、１３００、１０００、９００、８００、８８０、７００、ＶＵＬＣＡＮ社製ＸＣ−７２、三菱化学製＃３０５０Ｂ、＃３１５０Ｂ、＃３７５０Ｂ、＃３９５０Ｂ、＃９５０、＃６５０Ｂ、＃９７０Ｂ、＃８５０Ｂ、ＭＡ−６００、ＭＡ−２３０、＃４０００、＃４０１０、コロンビアンカ−ボン社製ＣＯＮＤＵＣＴＥＸ  ＳＣ、ＲＡＶＥＮ  ８８００、８０００、７０００、５７５０、５２５０、３５００、２１００、２０００、１８００、１５００、１２５５、１２５０、アクゾー社製ケッチェンブラックＥＣなどがあげられる。カーボンブラックを分散剤などで表面処理したり、樹脂でグラフト化して使用しても、表面の一部をグラファイト化したものを使用してもかまわない。また、カーボンブラックを塗料に添加する前にあらかじめ結合剤で分散してもかまわない。これらのカーボンブラックは上記非磁性粉末に対して５０質量％を越えない範囲、下層総質量の４０質量％を越えない範囲で使用できる。これらのカーボンブラックは単独、または組合せで使用することができる。本発明で使用できるカーボンブラックは例えば「カーボンブラック便覧」（カーボンブラック協会編）を参考にすることができる。
【００５３】
また下層には、目的に応じて有機質粉末を添加することもできる。好ましい有機質粉末としては、例えば、アクリルスチレン系樹脂粉末、ベンゾグアナミン樹脂粉末、メラミン系樹脂粉末、フタロシアニン系顔料が挙げられるが、ポリオレフィン系樹脂粉末、ポリエステル系樹脂粉末、ポリアミド系樹脂粉末、ポリイミド系樹脂粉末、ポリフッ化エチレン樹脂も使用することができる。その製法は、例えば特開昭６２−１８５６４号、特開昭６０−２５５８２７号などの各公報に記されているものが使用できる。
【００５４】
下層の結合剤（種類と量）、潤滑剤・分散剤・添加剤の量、種類、溶剤、分散方法に関しては上層に関する公知技術が適用できる。
【００５５】
本発明の磁気記録媒体における磁性層、あるいは更に非磁性層に用いられる結合剤は、従来公知の熱可塑性樹脂、熱硬化性樹脂、反応型樹脂やこれらの混合物が使用できる。熱可塑性樹脂としては、ガラス転移温度が−１００〜１５０℃、数平均分子量が１０００〜２０００００、好ましくは１００００〜１０００００、重合度が約５０〜１０００程度のものが好ましく用いられる。
【００５６】
このような結合剤としては、塩化ビニル、酢酸ビニル、ビニルアルコール、マレイン酸、アクリル酸、アクリル酸エステル、塩化ビニリデン、アクリロニトリル、メタクリル酸、メタクリル酸エステル、スチレン、ブタジエン、エチレン、ビニルブチラール、ビニルアセタール、ビニルエーテル、などを構成単位として含む重合体または共重合体、ポリウレタン樹脂、各種ゴム系樹脂がある。
【００５７】
また、熱硬化性樹脂または反応型樹脂としてはフェノール樹脂、エポキシ樹脂、ポリウレタン硬化型樹脂、尿素樹脂、メラミン樹脂、アルキド樹脂、アクリル系反応樹脂、ホルムアルデヒド樹脂、シリコーン樹脂、エポキシ−ポリアミド樹脂、ポリエステル樹脂とイソシアネートプレポリマーの混合物、ポリエステルポリオールとポリイソシアネートの混合物、ポリウレタンとポリイソシアネートの混合物などが挙げられる。
【００５８】
前記の結合剤に、より優れた強磁性粉末の分散効果と磁性層の耐久性を得るためには、必要に応じて−ＣＯＯＭ、−ＳＯ3Ｍ、−ＯＳＯ3Ｍ、−Ｐ＝Ｏ（ＯＭ）2、−Ｏ−Ｐ＝Ｏ（ＯＭ）2、（上記各基のＭは水素原子、またはアルカリ金属）、−ＯＨ、−ＮＲ2、−Ｎ+Ｒ3（Ｒは炭化水素基）、エポキシ基、ＳＨ、ＣＮ、などから選ばれる少なくともひとつ以上の極性基を共重合または付加反応で導入したものを用いることが好ましい。このような極性基の量は、結合剤の量に対して１０-1〜１０-8モル／ｇであり、好ましくは１０-2〜１０-6モル／ｇである。
【００５９】
本発明の磁気記録媒体に用いられる結合剤は、強磁性粉末に対し、５〜５０質量％の範囲、好ましくは１０〜３０質量％の範囲で用いられる。塩化ビニル系樹脂を用いる場合は５〜１００質量％、ポリウレタン樹脂を用いる場合は０〜１００質量％、ポリイソシアネートは２〜１００質量％の範囲でこれらを組み合わせて用いるのが好ましい。
【００６０】
本発明において、ポリウレタンを用いる場合はガラス転移温度が−５０〜１００℃、破断伸びが１００〜２０００％、破断応力は通常、０．０５〜１０Ｋｇ／ｍｍ2（≒０．４９〜９８ＭＰａ）、降伏点は０．０５〜１０Ｋｇ／ｍｍ2（≒０．４９〜９８ＭＰａ）が好ましい。
【００６１】
本発明に用いるポリイソシアネートとしては、トリレンジイソシアネート、４，４’−ジフェニルメタンジイソシアネート（ＭＤＩ）、ヘキサメチレンジイソシアネート、キシリレンジイソシアネート、ナフチレン−１，５−ジイソシアネート、ｏ−トルイジンジイソシアネート、イソホロンジイソシアネート、トリフェニルメタントリイソシアネートなどのイソシアネート類、また、これらのイソシアネート類とポリアルコールとの生成物、また、イソシアネート類の縮合によって生成したポリイソシアネートなどを使用することができる。これらのイソシアネート類の市販されている商品名としては、日本ポリウレタン社製、コロネートＬ、コロネートＨＬ、コロネート２０３０、コロネート２０３１、ミリオネートＭＲ、ミリオネートＭＴＬ、武田薬品社製、タケネートＤ−１０２、タケネートＤ−１１０Ｎ、タケネートＤ−２００、タケネートＤ−２０２、住友バイエル社製、デスモジュールＬ、デスモジュールＩＬ、デスモジュールＮ、デスモジュールＨＬなどがありこれらを単独または硬化反応性の差を利用して二つもしくはそれ以上の組合せで用いることができる。
【００６２】
本発明の磁気記録媒体の磁性層及び／又は非磁性層中には、通常、潤滑剤、研磨剤、分散剤、帯電防止剤、可塑剤、防黴剤などなどを始めとする種々の機能を有する素材をその目的に応じて含有させることができる。
【００６３】
潤滑剤としては、ジアルキルポリシロキサン（アルキルは炭素数１〜５個）、ジアルコキシポリシロキサン（アルコキシは炭素数１〜４個）、モノアルキルモノアルコキシポリシロキサン（アルキルは炭素数１〜５個、アルコキシは炭素数１〜４個）、フェニルポリシロキサン、フロロアルキルポリシロキサン（アルキルは炭素数１〜５個）などのシリコンオイル；グラファイトなどの導電性微粉末；二硫化モリブデン、二硫化タングステンなどの無機粉末；ポリエチレン、ポリプロピレン、ポリエチレン塩化ビニル共重合体、ポリテトラフルオロエチレンなどのプラスチック微粉末；α−オレフィン重合物；常温で固体の飽和脂肪酸（炭素数１０から２２）；常温で液状の不飽和脂肪族炭化水素（ｎ−オレフィン二重結合が末端の炭素に結合した化合物、炭素数約２０）；炭素数１２〜２０個の一塩基性脂肪酸と炭素数３〜１２個の一価のアルコールから成る脂肪酸エステル類、フルオロカーボン類などが使用できる。
【００６４】
上記の中でも飽和脂肪酸と脂肪酸エステルが好ましく、両者を併用することがより好ましい。飽和脂肪酸としては、ラウリン酸、ミリスチン酸、ステアリン酸、パルミチン酸、ベヘン酸、アラキン酸が挙げられる。脂肪酸エステルの原料となるアルコールとしては、エタノール、ブタノール、フェノール、ベンジルアルコール、２−メチルブチルアルコール、２−ヘキシルデシルアルコール、プロピレングリコールモノブチルエーテル、エチレングリコールモノブチルエーテル、ジプロピレングリコールモノブチルエーテル、ジエチレングリコールモノブチルエーテル、ｓ−ブチルアルコールなどのモノアルコール類、エチレングリコール、ジエチレングリコール、ネオペンチルグリコール、グリセリン、ソルビタン誘導体などの多価アルコールが挙げられる。同じくエステルの原料となる脂肪酸としては、酢酸、プロピオン酸、オクタン酸、２−エチルヘキサン酸、ラウリン酸、ミリスチン酸、ステアリン酸、パルミチン酸、ベヘン酸、アラキン酸、オレイン酸、リノール酸、リノレン酸、エライジン酸、パルミトレイン酸などの脂肪族カルボン酸またはこれらの混合物が挙げられる。
【００６５】
脂肪酸エステルとしての具体例は、ブチルステアレート、ｓ−ブチルステアレート、イソプロピルステアレート、ブチルオレエート、アミルステアレート、３−メチルブチルステアレート、２−エチルヘキシルステアレート、２−ヘキシルデシルステアレート、ブチルパルミテート、２−エチルヘキシルミリステート、ブチルステアレートとブチルパルミテートの混合物、ブトキシエチルステアレート、２−ブトキシ−１−プロピルステアレート、ジプロピレングリコールモノブチルエーテルをステアリン酸でエステル化したもの、ジエチレングリコールジパルミテート、ヘキサメチレンジオールをミリスチン酸でエステル化してジエステル化としたもの、グリセリンのオレエートなどの種々のエステル化合物を挙げることができる。
【００６６】
さらに、磁気記録媒体を高湿度下で使用するときしばしば生ずる脂肪酸エステルの加水分解を軽減するために、原料の脂肪酸及びアルコールの分岐／直鎖、シス／トランスなどの異性構造、分岐位置を選択することも好ましい。これらの潤滑剤は結合剤１００質量部に対して０．２〜２０質量部の範囲で添加される。
【００６７】
潤滑剤としては、更に以下の化合物を使用することもできる。即ち、シリコンオイル、グラファイト、二硫化モリブデン、窒化ほう素、弗化黒鉛、フッ素アルコール、ポリオレフィン、ポリグリコール、アルキル燐酸エステル、二硫化タングステンなどである。
【００６８】
本発明の磁性層に用いられる研磨剤としては、一般に使用される材料でαアルミナ、γアルミナ、溶融アルミナ、コランダム、人造コランダム、炭化珪素、酸化クロム（Ｃｒ2Ｏ3）、ダイアモンド、人造ダイアモンド、ザクロ石、エメリー（主成分：コランダムと磁鉄鉱）、αＦｅ2Ｏ3などが使用される。これらの研磨剤はモース硬度が６以上である。具体的な例としては住友化学社製、ＡＫＰ−１０、ＡＫＰー１２、ＡＫＰ−１５、ＡＫＰ−２０、ＡＫＰ−３０、ＡＫＰ−５０、ＡＫＰ−１５２０、ＡＫＰ−１５００、ＨＩＴ- ５０、ＨＩＴ６０Ａ、ＨＩＴ７０、ＨＩＴ８０、ＨＩＴ-１００、日本化学工業社製、Ｇ５、Ｇ７、Ｓ−１、酸 化クロムＫ、上村工業社製ＵＢ４０Ｂ、不二見研磨剤社製ＷＡ８０００、ＷＡ１００００、戸田工業社製ＴＦ１００、ＴＦ１４０、ＴＦ１８０などが上げられる。平均粉体サイズが０．０５〜３μｍの大きさのものが効果があり、好ましくは０．０５〜１．０μｍである。
【００６９】
これら研磨剤の合計量は、磁性体１００質量部に対して１〜２０質量部、望ましくは１〜１５質量部の範囲で添加される。１質量部より少ないと十分な耐久性が得られない傾向にあり、２０質量部より多すぎると表面性、充填度が劣化する傾向にある。これら研磨剤は、あらかじめ結合剤で分散処理したのち磁性塗料中に添加してもよい。
【００７０】
本発明の磁気記録媒体の磁性層中には、前記非磁性粉末の他に帯電防止剤として導電性粒子を含有させることもできる。支持体と磁性層の間に非磁性層を設けた磁気記録媒体は、上層の飽和磁束密度を最大限に増加させるためにはできるだけ上層への添加は少なくし、上層以外の塗布層に添加するのが好ましい。帯電防止剤としては、特に、カーボンブラックを添加することは、媒体全体の表面電気抵抗を下げる点で好ましい。本発明に使用できるカーボンブラックはゴム用の各種ファーネスブラック、ゴム用の各種サーマルブラック、カラー用カーボンブラック、導電性カーボンブラック、アセチレンブラックなどを用いることができる。ＳBETは５〜５００ｍ2／ｇ、ＤＢＰ吸油量 は、１０〜１５００ｍｌ／１００ｇ、平均粒子径は５〜３００ｎｍ、ｐＨは２〜１０、含水率は０．１〜１０質量％、タップ密度は０．１〜１ｇ／ｃｃ、が好ましい。本発明に用いられるカーボンブラックの具体的な例としてはキャボット社製、ＢＬＡＣＫＰＥＡＲＬＳ  ２０００、１３００、１０００、９００、８００、７００、ＶＵＬＣＡＮ  ＸＣ−７２、旭カーボン社製、＃８０、＃６０、＃５５、＃５０、＃３５、三菱化学社製、＃３９５０Ｂ、＃２７００、＃２６５０、＃２６００、＃２４００Ｂ、＃２３００、＃９００、＃１０００、＃９５、＃３０、＃４０、＃１０Ｂ、ＭＡ２３０、ＭＡ２２０、ＭＡ７７、コロンビアカーボン社製、ＣＯＮＤＵＣＴＥＸ  ＳＣ、ＲＡＶＥＮ１５０、５０、４０、１５、ライオンアグゾ社製ケッチェンブラックＥＣ、ケッチェンブラックＥＣＤＪ−５００、ケッチェンブラックＥＣＤＪ−６００などが挙げられる。カーボンブラックを分散剤などで表面処理したり、カーボンブラックを酸化処理したり、樹脂でグラフト化して使用しても、表面の一部をグラファイト化したものを使用してもかまわない。また、カーボンブラックを磁性塗料に添加する前にあらかじめ結合剤で分散してもかまわない。磁性層にカーボンブラックを使用する場合は磁性体に対する量は０．１〜３０質量％で用いることが好ましい。非磁性層には無機質非磁性粉末（ただし、非磁性粉末にはカーボンブラックは含まれない）に対し３〜２０質量％含有させることが好ましい。
【００７１】
一般的にカーボンブラックは、帯電防止剤としてだけでなく、摩擦係数低減、遮光性付与、膜強度向上などの働きがあり、これらは、それぞれ適した性質を持つカーボンブラックが選択される。従って本発明に使用されるこれらのカーボンブラックは、その種類、量、組合せを変え、粉体サイズ、吸油量、電導度、ｐＨなどの先に示した諸特性をもとに目的に応じて使い分けることはもちろん可能である。使用できるカーボンブラックは例えば「カーボンブラック便覧」カーボンブラック協会編を参考にすることができる。
【００７２】
本発明の磁気記録媒体として、支持体上に２層以上の塗布層を形成させてなる場合には、その形成手段としては、逐次塗布方式（ウェット・オン・ドライ方式）及び同時塗布方式（ウェット・オン・ウェット方式）が挙げられるが、後者が超薄層の磁性層を作り出すことができるので特に優れている。その同時塗布方式、即ちウェット・オン・ウェット方式の具体的な方法としては、
【００７３】
(1) 磁性塗料で一般的に用いられるグラビア塗布、ロール塗布、ブレード塗布、エクストルージョン塗布装置によりまず下層を塗布し、その層がまだ湿潤状態にあるうちに、例えば、特公平１−４６１８６号公報、特開昭６０−２３８１７９号公報及び特開平２−２６５６７２号公報に開示されている支持体加圧型エクストルージョン塗布装置により上層を塗布する方法、
【００７４】
(2) 特開昭６３−８８０８０号公報、特開平２−１７９７１号公報及び特開平２−２６５６７２号公報に開示されているような塗布液通液スリットを二つ内蔵した塗布ヘッドにより、下層の塗布液及び上層の塗布液をほぼ同時に塗布する方法、
【００７５】
(3) 特開平２−１７４９６５号公報に開示されているバックアップロール付きエクストルージョン塗布装置により、上層及び下層をほぼ同時に塗布する方法、などが挙げられる。
【００７６】
ウェット・オン・ウェット方式で塗布する場合、磁性層用塗布液と非磁性層用塗布液の流動特性はできるだけ近い方が、塗布された磁性層と非磁性層の界面の乱れがなく厚さが均一な厚み変動の少ない磁性層を得ることができる。塗布液の流動特性は、塗布液中の粉体と結合剤の組み合わせに強く依存するので、特に、非磁性層に使用する非磁性粉末の選択に留意することが重要である。
【００７７】
本磁気記録媒体の支持体の厚みは、通常、１〜１００μｍ、テープ状で使用するときは、望ましくは３〜２０μｍ、フレキシブルディスクとして使用する場合は、４０〜８０μｍが好ましく、支持体に設ける非磁性層は通常、０．５〜１０μｍ、好ましくは０．５〜３μｍである。
【００７８】
また、前記磁性層及び前記非磁性層以外の他の層を目的に応じて形成することができる。例えば、支持体と下層の間に密着性向上のための下塗り層を設けてもかまわない。この厚みは通常、０．０１〜２μｍ、好ましくは０．０５〜０．５μｍである。また、支持体の磁性層側と反対側にバック層を設けてもかまわない。この厚みは通常、０．１〜２μｍ、好ましくは０．３〜１．０μｍである。これらの下塗り層、バック層は公知のものが使用できる。円盤状磁気記録媒体の場合、片面もしくは両面に上記構成の層を設けることができる。
【００７９】
本発明で使用される支持体には特に制限はなく、通常使用されているものを用いることができる。支持体を形成する素材の例としては、ポリエチレンテレフタレート、ポリエチレン、ポリプロピレン、ポリカーボネート、ポリエチレンナフタレート、ポリアミド、ポリアミドイミド、ポリイミド、ポリサルホン、ポリエーテルサルホンなどの各種合成樹脂のフィルム、およびアルミニウム箔、ステンレス箔などの金属箔を挙げることができる。
【００８０】
本発明の目的を有効に達成するには、支持体の表面粗さは、中心面平均表面粗さ（Ｒａ）（カットオフ値０．２５ｍｍ）で０．０３μｍ以下、望ましく０．０２μｍ以下、さらに望ましく０．０１μｍ以下である。また、これらの支持体は単に前記中心面平均表面粗さが小さいだけではなく、１μｍ以上の粗大突起がないことが好ましい。また表面の粗さ形状は必要に応じて支持体に添加されるフィラーの大きさと量により自由にコントロールされるものである。これらのフィラーの一例としては、Ｃａ、Ｓｉ、Ｔｉなどの酸化物や炭酸塩の他、アクリル系などの有機樹脂微粉末があげられる。本発明に用いられる支持体のウエブ走行方向のＦ−５値は好ましくは５〜５０Ｋｇ／ｍｍ2（≒４９〜４９０ＭＰａ）、ウエブ幅方向のＦ−５値は好ましくは３〜３０Ｋｇ／ｍｍ2（≒２９．４〜２９４ＭＰａ）であり、ウエブ長手方向のＦ−５値がウエブ幅方向のＦ−５値より高いのが一般的であるが、特に幅方向の強度を高くする必要があるときはその限りでない。
【００８１】
また、支持体のウエブ走行方向および幅方向の１００℃で３０分間の熱収縮率は、好ましくは３％以下、さらに望ましくは１．５％以下、また、８０℃で３０分間の熱収縮率は、好ましくは１％以下、さらに望ましくは０．５％以下である。破断強度は５〜１００Ｋｇ／ｍｍ2（≒４９〜９８０ＭＰａ）、弾性率は１００〜２０００Ｋｇ／ｍｍ2（≒０．９８〜１９．６ＧＰａ）が望ましい。
【００８２】
本発明で用いられる有機溶媒は任意の比率でアセトン、メチルエチルケトン、メチルイソブチルケトン、ジイソブチルケトン、シクロヘキサノン、イソホロン、テトラヒドロフランなどのケトン類、メタノール、エタノール、プロパノール、ブタノール、イソブチルアルコール、イソプロピルアルコール、メチルシクロヘキサノールなどのアルコール類、酢酸メチル、酢酸ブチル、酢酸イソブチル、酢酸イソプロピル、乳酸エチル、酢酸グリコールなどのエステル類、グリコールジメチルエーテル、グリコールモノエチルエーテル、ジオキサンなどのグリコールエーテル系、ベンゼン、トルエン、キシレン、クレゾール、クロルベンゼンなどの芳香族炭化水素類、メチレンクロライド、エチレンクロライド、四塩化炭素、クロロホルム、エチレンクロルヒドリン、ジクロルベンゼンなどの塩素化炭化水素類、Ｎ，Ｎ−ジメチルホルムアミド、ヘキサンなどを混合して、あるいは単独の溶剤として使用できる。これら有機溶媒は必ずしも１００％純粋ではなく、主成分以外に異性体、未反応物、副反応物、分解物、酸化物、水分などの不純分が含まれていてもかまわない。これらの不純分は３０％以下が好ましく、さらに好ましくは１０％以下である。本発明で用いる有機溶媒は必要ならば磁性層と非磁性層でその種類、量を変えてもかまわない。例えば、非磁性層に揮発性の高い溶媒を用いて表面性を向上させる、非磁性層に表面張力の高い溶媒（シクロヘキサノン、ジオキサンなど）を用い塗布の安定性をあげる、あるいは磁性層に溶解性パラメータの高い溶媒を用いて充填度を上げる、などがその例としてあげられるが、これらの例に限られたものではないことは無論である。
【００８３】
本発明の磁気記録媒体は、非磁性粉末又は強磁性粉末と結合剤、及び必要ならば他の添加剤と共に有機溶媒を用いて混練分散し、非磁性塗料及び磁性塗料を支持体上に塗布し、必要に応じて配向、乾燥して得られる。
【００８４】
本発明の磁気記録媒体の磁性塗料を製造する工程は、少なくとも混練工程、分散工程、およびこれらの工程の前後に必要に応じて設けた混合工程からなる。個々の工程はそれぞれ２段階以上にわかれていてもかまわない。本発明に使用する非磁性粉末、強磁性粉末、結合剤、カーボンブラック、研磨剤、帯電防止剤、潤滑剤、溶剤などすべての原料はどの工程の最初または途中で添加してもかまわない。また、個々の原料を２つ以上の工程で分割して添加してもかまわない。例えば、ポリウレタンを混練工程、分散工程、分散後の粘度調整のための混合工程で分割して投入してもよい。
【００８５】
非磁性塗料、磁性塗料の混練分散に当たっては各種の混練機が使用される。例えば、二本ロールミル、三本ロールミル、ボールミル、ペブルミル、トロンミル、サンドグラインダー、ゼグバリ（Ｓｚｅｇｖａｒｉ）、アトライター、高速インペラー分散機、高速ストーンミル、高速衝撃ミル、ディスパー、ニーダー、高速ミキサー、ホモジナイザー、超音波分散機などを用いることができる。
【００８６】
本発明の目的を達成するためには、従来の公知の製造技術を一部の工程として用いることができることはもちろんであるが、混練工程では連続ニーダや加圧ニーダなど強い混練力をもつものを使用することが好ましい。連続ニーダまたは加圧ニーダを用いる場合は、強磁性粉末と結合剤のすべてまたはその一部（ただし全結合剤の３０質量％以上が好ましい）および強磁性粉末１００質量部に対し１５〜５００質量部の範囲の溶剤やその他の添加成分で混練処理される。これらの混練処理の詳細については特開平１−１０６３３８号公報、特開昭６４−７９２７４号公報に記載されている。本発明では、特開昭６２−２１２９３３に示されるような同時重層塗布方式をもちいることによりより効率的に生産することが出来る。
【００８７】
本発明の磁気記録媒体の磁性層中に含まれる残留溶媒は、好ましくは１００ｍｇ／ｍ2以下、さらに好ましくは１０ｍｇ／ｍ2以下であり、磁性層に含まれる残留溶媒が非磁性層に含まれる残留溶媒より少ない方が好ましい。
【００８８】
空隙率は下層、上層とも好ましくは３０容量％以下、さらに好ましくは１０容量％以下である。非磁性層の空隙率が磁性層の空隙率より大きいほうが好ましいが、非磁性層の空隙率が５容量％以上であれば小さくてもかまわない。
【００８９】
本発明の磁気記録媒体は、下層と上層を有することができるが、目的に応じ下層と上層でこれらの物理特性を変えることができる。例えば、上層の弾性率を高くし走行耐久性を向上させると同時に下層の弾性率を磁性層より低くして磁気記録媒体のヘッドへの当りを良くするなどが考えられる。
【００９０】
このような方法により、支持体上に塗布された磁性層は必要により層中の強磁性粉末を配向させる処理を施したのち、形成された磁性層を乾燥する。又必要により表面平滑化加工を施したり、所望の形状に裁断したりして、本発明の磁気記録媒体を製造する。
【００９１】
磁性層の０．５％伸びでの弾性率はウエブ塗布方向、幅方向とも望ましくは１００〜２０００Ｋｇ／ｍｍ2（≒９８０〜１９６００Ｎ／ｍｍ2）、破断強度は好ましくは１０〜７０Ｋｇ／ｍｍ2（≒９８〜６８６Ｎ／ｍｍ2）、磁気記録媒体の弾性率は面内各方向で好ましくは１００〜１５００Ｋｇ／ｍｍ2（≒９８０〜１４７００Ｎ／ｍｍ2）、残留のびは好ましくは０．５％以下、１００℃以下のあらゆる温度での熱収縮率は好ましくは１％以下、さらに好ましくは０．５％以下、もっとも好ましくは０．１％以下である。
【００９２】
本発明の磁気記録媒体は、ビデオ用途、オーディオ用途などのテープであってもデータ記録用途のフロッピーディスクや磁気ディスクであってもよいが、ドロップアウトの発生による信号の欠落が致命的となるデジタル記録用途の媒体に対しては特に有効である。更に、下層を非磁性層とし、下層上の磁性層の厚さを０．２５μｍ以下とすることにより、電磁変換特性が高く、オーバーライト特性も優れ、かつ高密度で大容量の磁気記録媒体を得ることができる。
【実施例】
本発明の新規な特長を以下の実施例で具体的に説明するが、本発明はこれに限定されるものではない。
【００９３】
強磁性金属粉末の製造
（サンプル１）
サンプルＡ（ゲータイト）の製造工程
撹拌機つきの１５０リットルタンクに１．７ｍｏｌ／ｌの炭酸アンモニウム３５リットルと２．０ｍｏｌ／ｌのアンモニア水１５リットルの混合溶液を窒素でバブリングしつつ液温を２０℃とし、別のタンクで窒素をバブリングさせながら溶解した液温２０℃の硫酸第一鉄、硫酸コバルト及び硫酸アルミニウムを含有する水溶液（Ｆｅ2+濃度が１．３５ｍｏｌ／ｌ、Ｃｏ濃度が０．１５ｍｏｌ／ｌ、Ａｌ濃度が０．０４ｍｏｌ／ｌ）４５リットルを添加し混合した。１０分間撹拌した後、懸濁液の温度を２５℃とし第一鉄を主成分とする沈殿物を生成した。窒素をバブリングし、８０分沈殿を熟成した。窒素にかえて空気を導入し沈殿物を酸化しゲータイト核晶を生成させた。懸濁液中のＦｅ2+濃度が０．７５ｍｏｌ／ｌとなったとき空気酸化を中断し窒素にきりかえ、懸濁液の温度を４０℃に加熱し２時間保持したのち、窒素を空気に切り換え酸化反応を進めＡｌを固溶させた紡錘状を呈したゲータイト（サンプルＡとする）を生成させた。得られた粒子を瀘過、水洗した。一部を乾燥し透過型電子顕微鏡写真をとり粉体サイズを求めたところ、平均長軸長が９０ｎｍ、平均針状比が７であった。また窒素中で１２０℃で３０分加熱脱水後比表面積を測定すると１３０ｍ2／ｇであった。
【００９４】
焼結防止処理されたサンプルＡの製造工程
得られたゲータイト（サンプルＡ）を水中で２％スラリーとし撹拌しつつ硫酸コバルト水溶液（Ｃｏ換算２０部：ゲータイト中の鉄とＣｏのモル数合計を１００部とした時のモル数を部で表示）、塩化マグネシウム水溶液（Ｍｇ換算０．５部：ゲータイト中の鉄とＣｏのモル数合計を１００部とした時のモル数を部で表示）を添加し、アンモニア水で中和しコバルト化合物とマグネシウム化合物を粒子表面に沈着させた。スラリーを濾過水洗後再度２％水スラリーとし、硫酸アルミニウム水溶液（Ａｌ換算８．０部：ゲータイト中の鉄とＣｏのモル数合計を１００部とした時のモル数を部で表示）と硫酸第２鉄水溶液（Ｆｅ3+換算４．０部：ゲータイト中の鉄とＣｏのモル数合計を１００部とした時のモル数を部で表示）を添加した。２０分撹拌した後、希釈したアンモニア水を添加しスラリーを中和した。瀘過水洗した後２％スラリーとし硝酸イットリウム水溶液（Ｙ換算６．０部：ゲータイト中の鉄とＣｏのモル数合計を１００部とした時のモル数を部で表示）を添加し、アンモニア水でｐＨを８．５とした。濾過水洗し５％水スラリーとし１５０℃で１時間加熱した。その後、濾過水洗し得られたケーキを成形機を通しついで乾燥し焼結防止処理した紡錘形を呈したゲータイトを得た。
【００９５】
還元処理工程
得られた紡錘型ゲータイトを静置式焼成炉にいれ、窒素中で３００℃で３０分加熱し３６０℃に昇温し更に３０分加熱し脱水処理し次に温度を５５０℃で１時間加熱し６５０℃で２時間加熱しヘマタイトの結晶性を高めた。温度を４００℃としガスを窒素から水素：窒素＝２０：８０のガスに切り換え０．５時間還元した。窒素に置換したのち純水素に切り替え更に５時間還元した。水素を流しつつ冷却し、３００℃で窒素に切り換え室温に冷却した。
【００９６】
第１徐酸化処理工程
徐酸化装置に移し、空気と窒素の混合比率をかえ酸素濃度を０．２％、ガスの露点は−４５℃としメタル粉の温度をモニターしつつ４０℃以下で２時間徐酸化し、発熱がおさまると酸素濃度を１％とし１０時間徐酸化した。この時徐酸化装置の温度を４０℃に維持し、強磁性金属粉の温度が４０℃を越えないように徐酸化した。
【００９７】
表面処理工程
得られた強磁性金属粉末をＮ2中で解砕し、水中で５％スラリーとし硝酸イットリウム水溶液（Ｙ換算８．０部：強磁性金属粉末中の鉄とＣｏのモル数合計を１００部とした時のモル数を部で表示）を添加し、アンモニア水でｐＨを８．５とした。このスラリーを１５０℃で１時間加熱した。その後、水洗しアセトンで置換し、濾過脱水し得られたケーキを成形機を通しついで乾燥させた。
【００９８】
加熱処理工程
得られた強磁性金属粉末を静置式焼成炉にいれ、窒素中で３００℃で３０分加熱し３６０℃に昇温し更に１時間加熱処理した後、室温に冷却した。
【００９９】
第２徐酸化処理工程
徐酸化装置に移し、メタル粉に対し水分が１％となるように蒸留水を気化させつつ空気と搬送し、調湿するとともに安定化して強磁性金属粉末（サンプル１）を得た。
【０１００】
〔サンプル２〜５〕
サンプル１の製法においてゲーサイト（サンプルＡ）の代わりに以下の表１に示す平均長軸長、平均針状比及び比表面積を示すサンプルを使用し、サンプル１と同様にして焼結防止処理した紡錘形を呈したゲータイトを得た。得られた紡錘型ゲータイトを使用し、実施例１と同様にして強磁性金属粉末を得た。
【０１０１】
【表１】
0003866074.tif 000002
【０１０２】
〔サンプル６〜９〕
サンプル３の作成に用いたゲーサイトにサンプル１の焼結防止処理されたサンプルＡの製造工程で使用した硝酸イットリウム水溶液の代わりに以下に示す水溶液１を使用した他はサンプル１と同様にして焼結防止処理した紡錘形を呈したゲータイトを得た。得られた紡錘型ゲータイトを使用し、サンプル１の表面処理工程で使用した硝酸イットリウム水溶液の代わりに以下に示す水溶液２を使用した他はサンプル１と同様にして強磁性金属粉末を得た。
【０１０３】
サンプル６
水溶液１
硝酸イットリウム水溶液（Ｙ換算６．０部：ゲータイト中の鉄とＣｏのモル数合計を１００部とした時のモル数を部で表示）
水溶液２
硫酸アルミニウム水溶液（Ａｌ換算８．０部：強磁性金属粉末中の鉄とＣｏのモル数合計を１００部とした時のモル数を部で表示）
【０１０４】
サンプル７
水溶液１
硝酸ランタン水溶液（Ｌａ換算６．０部：ゲータイト中の鉄とＣｏのモル数合計を１００部とした時のモル数を部で表示）
水溶液２
硝酸ランタン水溶液（Ｌａ換算８．０部：強磁性金属粉末中の鉄とＣｏのモル数合計を１００部とした時のモル数を部で表示）
【０１０５】
サンプル８
水溶液１
硝酸ガドリニウム水溶液（Ｇｄ換算６．０部：ゲータイト中の鉄とＣｏのモル数合計を１００部とした時のモル数を部で表示）
水溶液２
硝酸ガドリニウム水溶液（Ｇｄ換算８．０部：強磁性金属粉末中の鉄とＣｏのモル数合計を１００部とした時のモル数を部で表示）
【０１０６】
サンプル９
水溶液１
硝酸ジルコニウム水溶液（Ｚｒ換算６．０部：ゲータイト中の鉄とＣｏのモル数合計を１００部とした時のモル数を部で表示）
水溶液２
硝酸ジルコニウム水溶液（Ｚｒ換算８．０部：強磁性金属粉末中の鉄とＣｏのモル数合計を１００部とした時のモル数を部で表示）
【０１０７】
〔サンプル１０〕
核晶作り
密閉可能な２Ｌガラス容器に２ｍｏｌ／ｌＦｅＣｌ3水溶液５００ｍｌに５．９４ｍｏｌ／ｌＮａＯＨ水溶液５００ｍｌを撹拌しながら５分間で添加し、添加終了後更に２０分間撹拌し、容器を完全に密栓した。
あらかじめ１００℃に加熱してあるオ−ブンにいれ、７２時間保持した。７２時間後、流水で急冷し、反応液を分取して遠心分離装置にて１５０００ｒｐｍで１５分間遠心分離し上澄みを捨てた。これに蒸留水を加えて再分散して、再度遠心分離し上澄みをすてた。このように遠心分離機を使用して水洗を３回繰り返した。水洗が終了したヘマタイト粒子（平均長軸長約８０ｎｍ）の沈殿物を乾燥した。この乾燥粉末５０ｇに５ｍｌの蒸留水を加えて、ライカイ機にて３０分間粉砕した。５００ｍｌの蒸留水を使用しビーカーに洗いだし、１００ｍＬにわけこれをスチールビーズ入りの２００ｍＬマヨネーズビンにいれ１０時間分散した。分散物をあつめ蒸留水でマヨネーズビンを洗浄し分散物を回収した。蒸留水を加え全液量を１２００ｍｌとし、さらに３０分間超音波分散した。この分散物を分取し１００００ｒｐｍで３０分間遠心分離して、超微粒子ヘマタイト（平均粒径約７０オングストローム）が分散している上澄み液を取りだし、核晶液を得た。核晶液中の鉄濃度は２０００ｐｐｍであった。
【０１０８】
単分散紡錘型ヘマタイトの結晶子サイズ制御
撹拌機つき反応容器に１モル／ｌの硝酸第２鉄１８０ｍｌをいれ、冷却し溶液の温度を５℃とする。撹拌しつつ２．４モル／ｌの水酸化ナトリウム溶液１８０ｍｌを５分間かけて添加する。添加後さらに５分間撹拌を継続し、核晶溶液１８０ｍｌを添加し１０分間撹拌した。得られた液を６０ｍｌずつ採取し、形態制御イオンとして０．０４８モル／ｌのＮａＨ2ＰＯ4１０ｍｌを添加し、Ｈ2Ｏ  １０ｍｌを添加し密栓した。あらかじめ１２０℃に加熱してあるオーブン中に７２時間保持した。流水で急冷し、反応液を遠心分離装置にて１８０００ｒｐｍで１５分間遠心分離し上澄みを捨てた。これに蒸留水を加えて再分散して、再度遠心分離し上澄みをすてた。このように遠心分離機を使用して水洗を３回繰り返した。次に１ｍｏｌ／ｌアンモニア水を加え再分散して、遠心分離し上澄みをすてた。これに蒸留水を加えて再分散して、再度遠心分離し上澄みをすてた。このように遠心分離機を使用して水洗を３回繰り返した。生成物の一部を取り出し乾燥した粒子を透過型電子顕微鏡で観察したところ、平均長軸長が７０ｎｍ、平均針状比が５．０、長軸長の変動係数（１００×長軸長の標準偏差／平均長軸長）が７％できわめて粒度分布が優れたαＦｅ2Ｏ3がえられた。
得られた単分散紡錘型ヘマタイトを蒸留水中にヘマタイト濃度が２％となるように分散し、硫酸コバルトをヘマタイト中のＦｅを１００原子％とし、Ｃｏが１０原子％となるように添加し充分撹拌混合した。この懸濁液を撹拌しつつｐＨをモニターしながら懸濁液中にアンモニア水を添加しｐＨを８．５としヘマタイト表面にＣｏ化合物を被着した。濾過、水洗し、ヘマタイト濃度が２％となるように分散し、撹拌しつつ硫酸アルミニウム（ヘマタイト中のＦｅを１００原子％としＡｌが８原子％）と硫酸第２鉄（ヘマタイト中のＦｅを１００原子％としＦｅ3+が４原子％）の水溶液を添加し、希釈したアンモニア水を添加しｐＨを８．５とした。ヘマタイト中のＦｅを１００原子％としＹが６原子％となるように撹拌しつつ、この懸濁液中に硝酸イットリウム溶液を添加し、アンモニア水を添加してｐＨを８．５とした。懸濁液を濾過、蒸留水で洗浄し不純物を除去した。得られた表面処理紡錘型ヘマタイトを直径３ｍｍの成型板を通過させ円柱状に成型し乾燥した。
表面処理された単分散紡錘型ヘマタイト５００ｇを静置式還元炉にいれ、窒素中で３５０℃で３０分加熱し、ついで６５０℃で２時間アニール処理した。次に温度を３５０℃とし、ガスを窒素から水素：窒素＝２０：８０のガスに切り換え１時間還元した。窒素に置換したのち温度を４７５℃とし純水素に切り替え５時間還元した。水素中で冷却し３００℃となった時、窒素に切り換え室温に冷却した。徐酸化装置に移し、空気と窒素の混合比率をかえ酸素濃度を０．２％としメタル粉の温度をモニターしつつ４５℃を超えないように徐酸化した。徐酸化装置の温度を４５℃とし、酸素濃度を１％とし１０時間徐酸化して強磁性金属粉末を得た。得られた強磁性金属粉末をＮ2中で解砕し、水中で５％スラリーとし硝酸イットリウム水溶液（Ｙ換算８．０部：強磁性金属粉末中の鉄とＣｏのモル数合計を１００部とした時のモル数を部で表示）を添加し、アンモニア水でｐＨを８．５とした。このスラリーを１５０℃で１時間加熱した。その後、水洗しアセトンで置換し、濾過脱水し得られたケーキを、成形機を通しついで乾燥させた。得られた強磁性金属粉末を静置式焼成炉にいれ、窒素中３００℃で３０分加熱し３６０℃に昇温して、更に１時間加熱処理した後、室温に冷却した。徐酸化装置に移し、メタル粉に対し水分が１％となるように蒸留水を気化させつつ空気と搬送し、調湿するとともに安定化して強磁性金属粉末（サンプル１０）を得た。
【０１０９】
〔サンプル１１〕
サンプル１０の硝酸イットリウムにかえて、タングステン酸ナトリウム（ヘマタイト中のＦｅを１００原子％としてＷとして５原子％）およびタングステン酸ナトリウム（強磁性金属粉末中のＦｅを１００原子％としてＷとして５原子％）を使用し、同様の条件で強磁性金属粉末（サンプル１１）を作成した。
【０１１０】
〔サンプル１２〜１３〕
サンプル３、４作成で使用した焼結防止処理後の紡錘型ゲータイトを静置式の還元炉にいれ、窒素中３５０℃で６０分加熱し脱水処理し温度を４５０℃としガスを窒素から純水素に切り替え６時間還元した。次いで、水素を流しつつ冷却し、３００℃で窒素に切り換え室温に冷却した。徐酸化装置に移し、空気と窒素の混合比率をかえ酸素濃度を０．２％、ガスの露点は−４５℃としメタル粉の温度をモニターしつつ４０℃以下で２時間徐酸化し、発熱がおさまると酸素濃度を１％とし１０時間徐酸化した。この時、徐酸化装置の温度を４５℃に維持し、強磁性金属粉末の温度が４５℃を越えないように徐酸化した。このあとサンプル１における表面処理工程及び熱処理工程を経由することなく、メタル粉に対し水分が１％となるように蒸留水を気化させつつ空気と搬送し、調湿するとともに安定化して強磁性金属粉末（サンプル１２〜１３）を得た。
【０１１１】
〔サンプル１４〕
サンプル３と同様に脱水、還元処理した金属粉の第１徐酸化処理工程の徐酸化処理条件を次のように変更した。徐酸化装置に移し、空気と窒素の混合比率をかえ酸素濃度を０．２％、ガスの露点は−４５℃としメタル粉の温度をモニターしつつ４０℃以下で２時間徐酸化し、発熱がおさまると酸素濃度を１％とし１０時間徐酸化した。この時徐酸化装置の温度を５０℃に維持し、強磁性金属粉の温度が５０℃を越えないように徐酸化した。このあと、表面処理工程及び加熱処理工程を経由することなくメタル粉に対し水分が１％となるように蒸留水を気化させつつ空気と搬送し、調湿するとともに安定化して強磁性金属粉末（サンプル１４）を得た。
【０１１２】
〔サンプル１５〕
サンプル１の製法においてサンプルＡの代わりに平均長軸長９０ｎｍ、平均針状比５、比表面積１１０ｍ2／ｇのサンプルを使用し、強磁性金属粉末（サンプル１５）を得た。但し、サンプル１の製法において表面処理工程及び加熱処理工程は行なわなかった。
【０１１３】
得られた強磁性金属粉末の磁気特性を振動試料型磁力計（東英工業製）で外部磁場１０ｋＯｅで測定した。得られた強磁性金属粉末の高分解能透過型電子顕微鏡写真をとり３００個の粒子より強磁性金属粉末の平均長軸長と平均酸化膜厚を求めた。
Ｘ線回折装置により以下の方法により結晶子サイズを求めた。
粉末Ｘ線回折法（５０ｋＶ−１５０ｍＡ：ＣｕＫβ線使用）によりα−Ｆｅに相当する（１１０）面と（２２０）面の回折線の半値幅の広がりから求めた。
磁気特性測定は振動試料型磁束計ＶＳＭ−５（東英工業性）を用い、タイムコンスタント０．１秒、スイ−プ速度３分／１０ＫＯｅ、測定磁場１０ｋＯｅで測定した。
強磁性金属粉末サンプル１〜１５の粉体特性を表２、３に示す。
【０１１４】
【表２】
0003866074.tif 000003
【０１１５】
【表３】
0003866074.tif 000004
【０１１６】
磁気記録媒体の製造
〔実施例１〜１１、比較例１〜７〕
上記強磁性金属粉末を使用した重層構成の磁気テープを作成するため以下の磁性層の組成物、下層用非磁性層の組成物及びバック層の組成物を作成した。
0003866074.tif 000005
【０１１７】
0003866074.tif 000006
【０１１８】
0003866074.tif 000007
【０１１９】
上記の磁性塗料（上層用）及び非磁性塗料（下層用）のそれぞれについて、顔料、塩化ビニル重合体、フェニルホスホン酸と処方量の５０％の各溶剤をニ−ダで混練したのち、ポリウレタン樹脂と残りの成分を加えてサンドミルで分散して磁性層用または非磁性層用の分散液を作成した。得られた各々の分散液にポリイソシアネ−トを５部、さらにそれぞれにシクロヘキサノン３０部を加え、仕上げ分散をした後、１μｍの平均孔径を有するフィルターを用いて濾過し、非磁性層形成用および磁性層形成用の塗布液をそれぞれ調製した。また、バック層を形成する各成分を連続ニ−ダで混練したのち、サンドミルを用いて分散させた。得られた分散液を１μｍの平均孔径を有するフィルターを用いて濾過し、バック層形成用塗布液を調製した。
【０１２０】
得られた非磁性層形成用塗布液（下層用）を、乾燥後の下層の厚さが１．０μｍになるようにさらにその直後にその上に磁性層の厚さが、０．１５μｍ（０．０８〜０．３０μｍ）の厚みとなるように、厚さ３．７μｍで中心面平均表面粗さが２ｎｍのアラミド支持体（商品名：ミクトロン）上に磁性層形成用塗布液を同時重層塗布をおこない、両層がまだ湿潤状態にあるうちに４７７．５ｋＡ／ｍの磁力を持つコバルト磁石と４７７．５ｋＡ／ｍの磁力を持つソレノイドにより配向し、乾燥により塗膜をセットした。
【０１２１】
乾燥後、金属ロ−ルとプラスチックロールとから構成される７段のカレンダ−で温度８５℃にて速度２００ｍ／ｍｉｎ．線圧２９４０Ｎ／ｃｍで処理を行い、その後、バック層形成用塗布液を用いて厚み０．５μｍのバック層を塗布した。所望の幅（８ｍｍ、１／４吋、１／２吋または３．８ｍｍ）にスリットし、スリット品の送り出し、巻き取り装置を持った装置に不織布と研磨テ−プが磁性面に押し当たるように取り付け、テ−プクリ−ニング装置で磁性層の表面のクリ−ニングを行い、テープ試料を得た。
【０１２２】
得られたサンプルを振動試料型磁力計で測定した磁気特性とレマネンス曲線よりＳＦＤｒ、表面粗さ、電磁変換特性、耐久性おび磁性層の耐候性を測定した。
電磁変換特性の測定法は次の方法によった。
データー記録用８ミリデッキにＭＩＧヘッド（ヘッドギャップ０．２μｍ、トラック幅１７μｍ、飽和磁束密度１．５Ｔ、アジマス角２０°）と再生用ＭＲヘッド（ＳＡＬバイアス、ＭＲ素子はＦｅ−Ｎｉ、トラック幅６μｍ、ギャップ長０．２μｍ、アジマス角２０°）を搭載した。ＭＩＧヘッドを用いて、テープとヘッドの相対速度を１０．２ｍ／秒とし、１／２Ｔｂ（λ＝０．５μｍ）の入出力特性から最適記録電流を決めこの電流で信号を記録し、ＭＲヘッドで再生した。
Ｃ／Ｎは再生キャリアのピークから消磁ノイズまでとし、スペクトルアナライザーの分解能バンド幅は１００ｋＨｚとした。実施例１を使用したテープに対する特性で表わした。
【０１２３】
磁気特性は振動試料型磁力計（東英工業製）を使用し外部磁場７９６ｋＡ／ｍで配向方向に平行に測定した。
レマネンス曲線及びＳＦＤｒは、次の方法によった。
振動試料型磁力計に磁気記録媒体の測定サンプルの配向方向が磁場と同一方向になるようにセットし、−７９６ｋＡ／ｍ印加し、ＤＣ飽和させた後に、磁場をゼロに戻し残留磁化（−Ｍｒｍａｘ）を測定する。逆方向に７．９６ｋＡ／ｍの磁場を印加したのち磁場をゼロにもどし残留磁化Ｍｒを測定し、７．９６ｋＡ／ｍずつ印加磁界を変化し、残留磁化を繰り返し測定し、レマネンス曲線を測定した。レマネンス曲線の微分曲線におけるピークの半値幅／ピーク磁界よりＳＦＤｒを求めた。
【０１２４】
磁性層厚みの測定は、磁気記録媒体の長手方向に渡ってダイアモンドカッターで約０．１μｍの厚みに切り出し、透過型電子顕微鏡で倍率３万倍で観察し、その写真撮影を行った。写真のプリントサイズはＡ４版である。その後、磁性層、非磁性層の強磁性粉末や非磁性粉末の形状差に着目して界面を目視判断して黒く縁どり、かつ磁性層表面も同様に黒く縁どりした後、画像解析装置（カールツァイス社製：ＫＳ４０００）にて縁どりした線の間隔を測定した。試料写真の長さが２１ｃｍの範囲にわたり、測定点を点取って測定した。その際の測定値の単純加算平均を倍率で除して磁性層の厚みとした。
中心面平均表面粗さ（Ｒａ）は、ＷＹＫＯ社（ＵＳアリゾナ州）製の光干渉３次元粗さ計「ＨＤ−２０００」を用いて、磁性層表面をＭＩＲＡＵ法で約１８４μｍ×２４２μｍの面積のＲａを測定する。対物レンズ５０倍、中間レンズ０．５倍で傾き補正、円筒補正、を加えている。本方式は光干渉にて測定する非接触表面粗さ計である。
【０１２５】
磁性層の耐候性ΔΦｍ（％）は、前記方法によった。
【０１２６】
耐久性は、ＤＤＳドライブを用いて所定の信号を記録した後、再生信号をモニターしつつ２５℃、１０％ＲＨで１分長で２０００パス走行させた。初期再生出力の３ｄＢ低下したものは、その時点でストップした。走行したサンプルはヘッド周辺の汚れを観察し、汚れのみられないもの又はわずかな汚れしかみられないものを○、汚れのみられたもの(中程度)を△、かなり汚れているものを×として評価した。
得られた磁気記録媒体（テープ）の特性を表４、５に示す。
【０１２７】
【表４】
0003866074.tif 000008
【０１２８】
【表５】
0003866074.tif 000009
【０１２９】
表４、５から、粉体サイズが平均長軸長で３０〜６５ｎｍの範囲にあり、結晶子サイズが８０〜１３０Åであり、かつ平均酸化膜厚が２．５ｎｍ下に抑えσｓを７５〜１３０Ａ・ｍ2／ｋｇの範囲である強磁性金属粉末を用いては、磁性層厚みが０．０４〜０．２５μｍの範囲内に保持することにより得られた磁気記録媒体は、６０℃９０％ＲＨに１週間保存後の減磁が１０％以内と優れ、磁性層表面が平滑であり、微粒子かつ低σｓであるにもかかわらずＳＦＤｒが優れており、かつ、耐久性も安定していることが分かる。更に電磁変換特性では出力・Ｃ／Ｎ共に良好であることが判る。また、このような強磁性金属粉末を得るには、気相中で還元して得られた強磁性粉末を水中に分散させて少なくともＡｌ、Ｙ、ランタノイド、ＺｒおよびＷの中から選ばれる少なくとも１種の元素を被着させた後、熱処理して、再度、徐酸化処理することにより得られることが判った。
【０１３０】
【発明の効果】
本発明の強磁性金属粉末は粉体サイズが平均長軸長で３０〜６５ｎｍであり、結晶子サイズが８０〜１３０Åであり、σｓが７５〜１３０Ａ・ｍ２／ｋｇであり、かつ平均酸化膜厚が２．６〜３．１ｎｍの範囲にある強磁性金属粉末を用いて磁気記録媒体としたときの磁性層の厚みが０．０４〜０．２５μｍであることにより、保存安定性（６０℃９０％ＲＨに１週間保存後の減磁が１０％以内）を確保することができ、表面平滑性に優れ、ＳＦＤｒが優れ、電磁変換特性では出力・Ｃ／Ｎ共に良好であり、更に、耐久性も安定しており、磁気抵抗型（ＭＲ）ヘッドを再生ヘッドとして搭載しているシステムに適した磁気記録媒体を提供することができる。